(57)【特許請求の範囲】
【請求項１】
ＩＳＯ１１３３に準じて測定されるメルトフローレートＭＦＲ２（２３０℃）が１０ｇ／１０分から３５ｇ／１０分の間である異相ポリプロピレン組成物（ＨＥＣＯ）であって、前記異相ポリプロピレン組成物（ＨＥＣＯ）は、
（ａ）  ポリプロピレンマトリクス（ＰＭ１）及び前記マトリクス（ＰＭ１）中に分散した弾性プロピレンコポリマー（ＥＰ１）を有する異相プロピレンコポリマー（ＨＰＰ１）と、
（ｂ）  ＩＳＯ１６１５２（２５℃）に準じて測定される低温キシレン可溶（ＸＣＳ）画分が、異相プロピレンコポリマー（ＨＰＰ２）の全重量に対して１０重量％から３５重量％の間であり、ポリプロピレンマトリクス（ＰＭ２）及び前記マトリクス（ＰＭ２）中に分散した弾性プロピレンコポリマー（ＥＰ２）を有する異相プロピレンコポリマー（ＨＰＰ２）と、
を有し、
（ｉ）  異相プロピレンコポリマー（ＨＰＰ１）は、ＩＳＯ５２７−２に準じて測定される破断時引張ひずみ値が５０％未満であり、異相プロピレンコポリマー（ＨＰＰ２）は、ＩＳＯ５２７−２に準じて測定される破断時引張ひずみ値が少なくとも１５０％であり、
（ｉｉ）  異相プロピレンコポリマー（ＨＰＰ１）の量は、異相プロピレンコポリマー（ＨＰＰ１）と異相プロピレンコポリマー（ＨＰＰ２）を合わせた全量に対して７５．０重量％から９９．０重量％の範囲内であり、
（ｉｉｉ）  異相プロピレンコポリマー（ＨＰＰ２）の量は、異相プロピレンコポリマー（ＨＰＰ１）と異相プロピレンコポリマー（ＨＰＰ２）を合わせた全量に対して１．０重量％から２５．０重量％の範囲内であり、
（ｉｖ）  異相プロピレンコポリマー（ＨＰＰ１）は、ＩＳＯ１１３３に準じて測定されるメルトフローレートＭＦＲ２（２３０℃）が１５ｇ／１０分から３５ｇ／１０分の間であり、異相プロピレンコポリマー（ＨＰＰ２）は、ＩＳＯ１１３３に準じて測定されるメルトフローレートＭＦＲ２（２３０℃）が５ｇ／１０分以上１５ｇ／１０分未満であり、
（ｖ）  異相プロピレンコポリマー（ＨＰＰ１）の低温キシレン可溶（ＸＣＳ）画分及び異相プロピレンコポリマー（ＨＰＰ２）の低温キシレン可溶（ＸＣＳ）画分は、ＩＳＯ１６２８−１（１３５℃、デカリン中）に準じて測定される２．４ｄｌ／ｇから４ｄｌ／ｇの範囲の固有粘度（ＩＶ）を有する、
異相ポリプロピレン組成物（ＨＥＣＯ）。
【請求項２】
（ａ）  ポリプロピレンマトリクス（ＰＭ１）中に分散した弾性プロピレンコポリマー（ＥＰ１）及び／又は、ポリプロピレンマトリクス（ＰＭ２）中に分散した弾性プロピレンコポリマー（ＥＰ２）は、プロピレンモノマー単位と、エチレン及び／又はＣ４〜Ｃ１２α−オレフィンから選択されるコモノマー単位とを有し、
及び/又は、
（ｂ）  ポリプロピレンマトリクス（ＰＭ１）は、ポリプロピレンホモポリマーマトリクス（Ｈ−ＭＰＰ１）であり、及び／又はポリプロピレンマトリクス（ＰＭ２）は、ポリプロピレンホモポリマーマトリクス（Ｈ−ＭＰＰ２）である、
請求項１に記載の異相ポリプロピレン組成物（ＨＥＣＯ）。
【請求項３】
（ａ）  異相プロピレンコポリマー（ＨＰＰ１）は、ＩＳＯ１６１５２（２５℃）に準じて測定される低温キシレン可溶（ＸＣＳ）画分が、異相プロピレンコポリマー（ＨＰＰ１）の全重量に対して１０重量％から３５重量％の間であり、
及び／又は
（ｂ）  異相プロピレンコポリマー（ＨＰＰ２）は、ＩＳＯ１６１５２（２５℃）に準じて測定される低温キシレン可溶（ＸＣＳ）画分が、異相プロピレンコポリマー（ＨＰＰ２）の全重量に対して１４重量％から３０重量％の間である、
請求項１又は２に記載の異相ポリプロピレン組成物（ＨＥＣＯ）。
【請求項４】
異相プロピレンコポリマー（ＨＰＰ１）が、特徴（ａ）から（ｃ）の少なくとも１つを有する、請求項１〜３のいずれか１項に記載の異相ポリプロピレン組成物（ＨＥＣＯ）：
（ａ）  ＩＳＯ１１３３に準じて測定されるメルトフローレートＭＦＲ２（２３０℃）が、１５ｇ／１０分から２５ｇ／１０分の間であること、
（ｂ）  エチレン及び／又はＣ４〜Ｃ１２α−オレフィンであるコモノマーの含有量が、異相プロピレンコポリマー（ＨＰＰ１）の全重量に対して５重量％から２０重量％の間であること、
（ｃ）  ＩＳＯ５２７−２に準じて測定される破断時引張ひずみが、１０％から４０％の間であること。
【請求項５】
異相プロピレンコポリマー（ＨＰＰ２）が、特徴（ａ）から（ｃ）の少なくとも１つを有する、請求項１〜４のいずれか１項に記載の異相ポリプロピレン組成物（ＨＥＣＯ）：
（ａ）  ＩＳＯ１１３３に準じて測定されるメルトフローレートＭＦＲ２（２３０℃）が、８ｇ／１０分から１５ｇ／１０分未満の間であること、
（ｂ）  エチレン及び／又はＣ４〜Ｃ１２α−オレフィンであるコモノマーの含有量が、異相プロピレンコポリマー（ＨＰＰ２）の全重量に対して５重量％から２０重量％の間であること、
（ｃ）  ＩＳＯ５２７−２に準じて測定される破断時引張ひずみが、２００％から４００％の間であること。
【請求項６】
異相ポリプロピレン組成物（ＨＥＣＯ）が、
（ａ）  異相ポリプロピレン組成物（ＨＥＣＯ）の全重量に対して、異相プロピレンコポリマー（ＨＰＰ１）を８０重量％から９８重量％、異相プロピレンコポリマー（ＨＰＰ２）を２重量％から２０重量％有し、
又は、
（ｂ）  異相ポリプロピレン組成物（ＨＥＣＯ）の全重量に対して、異相プロピレンコポリマー（ＨＰＰ１）を８５重量％から９７重量％、異相プロピレンコポリマー（ＨＰＰ２）を３重量％から１５重量％有する、
請求項１〜５のいずれか１項に記載の異相ポリプロピレン組成物（ＨＥＣＯ）。
【請求項７】
異相プロピレンコポリマー（ＨＰＰ２）の破断時引張ひずみ値が、異相プロピレンコポリマー（ＨＰＰ１）の破断時引張ひずみ値と、値にして１３０％を超えて相違し、当該差異は、以下の式により算出され、
ＴＳａＢ［ＨＰＰ２］−ＴＳａＢ［ＨＰＰ１］
式中、
ＴＳａＢ［ＨＰＰ２］は、ＩＳＯ５２７−２に準じて測定される異相プロピレンコポリマー（ＨＰＰ２）の破断時引張ひずみ値であり、
ＴＳａＢ［ＨＰＰ１］は、ＩＳＯ５２７−２に準じて測定される異相プロピレンコポリマー（ＨＰＰ１）の破断時引張ひずみ値である、
請求項１〜６のいずれか１項に記載の異相ポリプロピレン組成物（ＨＥＣＯ）。
【請求項８】
異相ポリプロピレン組成物（ＨＥＣＯ）が、特徴（ａ）から（ｅ）の少なくとも１つ又はそれ以上の任意の組み合わせを有する、請求項１から請求項７のいずれか１項に記載の異相ポリプロピレン組成物（ＨＥＣＯ）：
（ａ）  ＩＳＯ１１３３に準じて測定されるメルトフローレートＭＦＲ２（２３０℃）が、１０ｇ／１０分から３５ｇ／１０分の間であること、
（ｂ）  ＩＳＯ１６１５２（２３℃）に準じて測定される低温キシレン可溶（ＸＣＳ）画分が、１０重量％から３５重量％の間であること、
（ｃ）  エチレン及び／又はＣ４〜Ｃ１２α−オレフィンであるコモノマーの含有量が、異相ポリプロピレン組成物（ＨＥＣＯ）の全重量に対して５重量％から２０重量％の間であること、
（ｄ）  ＩＳＯ１７８に準じて測定される曲げ弾性率が、少なくとも１２００ＭＰａであること、
（ｅ）  ＩＳＯ５２７−２に準じて測定される破断時引張ひずみが、少なくとも４０％であること。
【請求項９】
異相プロピレンコポリマー（ＨＰＰ１）及び／又は異相プロピレンコポリマー（ＨＰＰ２）が、α核形成されている、請求項１〜８のいずれか１項に記載の異相ポリプロピレン組成物（ＨＥＣＯ）。
【請求項１０】
前記α核形成が、ビニルシクロアルカンのポリマー及び／又はビニルアルカンのポリマーを用いて行われる、請求項９に記載の異相ポリプロピレン組成物（ＨＥＣＯ）。
【請求項１１】
異相ポリプロピレン組成物（ＨＥＣＯ）が、少なくとも１種のＵＶ光安定化剤を有する、請求項１〜１０のいずれか１項に記載の異相ポリプロピレン組成物（ＨＥＣＯ）。
【請求項１２】
（ａ）  異相プロピレンコポリマー（ＨＰＰ１）を、異相プロピレンコポリマー（ＨＰＰ２）及び任意の添加剤と、押出機で混合する工程、及び
（ｂ）  押し出し成形品を形成するため、又は得られた押し出し混合物をさらなる成形工程に導入して、射出成形品又はブロー成形品を形成するために、得られた押出機中の異相プロピレンコポリマー（ＨＰＰ１）、異相プロピレンコポリマー（ＨＰＰ２）及び任意の添加剤の混合物を押し出す工程、とを有する、請求項１〜１１のいずれか１項に記載の異相ポリプロピレン組成物（ＨＥＣＯ）の製造方法。
【請求項１３】
異相プロピレンコポリマー（ＨＰＰ１）が、少なくとも１つの反応器を有する少なくとも１つの反応器系でポリプロピレンマトリクス（ＰＭ１）を製造し、前記ポリプロピレンマトリクス（ＰＭ１）を少なくとも１つの反応器を有する次の反応器系に移し、そこでポリプロピレンマトリクス（ＰＭ１）の存在下、弾性プロピレンコポリマー（ＥＰ１）を製造することによって得られ、及び／又は、異相プロピレンコポリマー（ＨＰＰ２）が、少なくとも１つの反応器を有する少なくとも１つの反応器系でポリプロピレンマトリクス（ＰＭ２）を製造し、前記ポリプロピレンマトリクス（ＰＭ２）を少なくとも１つの反応器を有する次の反応器系に移し、そこでポリプロピレンマトリクス（ＰＭ２）の存在下、弾性プロピレンコポリマー（ＥＰ２）を製造することによって得られる、
請求項１２に記載の方法。
【請求項１４】
請求項１〜１１のいずれか１項に記載の異相ポリプロピレン組成物（ＨＥＣＯ）を有する物品であって、ペレット又は成形品である、物品。
【請求項１５】
成形品の製造のための、請求項１〜１１のいずれか１項に記載の異相ポリプロピレン組成物（ＨＥＣＯ）の使用。
【発明の詳細な説明】
【技術分野】
【０００１】
本発明は、新規な異相ポリプロピレン組成物（ＨＥＣＯ）、そのような異相ポリプロピレン組成物（ＨＥＣＯ）の製造方法、また、そのような異相ポリプロピレン組成物（ＨＥＣＯ）を有する物品、及び成形物を製造するためのその使用を対象とする。
【背景技術】
【０００２】
今日、ポリプロピレンは、包装材料並びにバンパー、ドアパネル、ダッシュボード又はドア被覆材といった自動車部品の分野等、多くの用途に最適なポリマーである。特に、異相プロピレンコポリマーは、剛直性と優れた衝撃挙動とを兼ね備えており、好適である。異相プロピレンコポリマーは、周知であり、ポリプロピレンホモポリマー又はランダムポリプロピレンコポリマーのいずれかの中に弾性ポリマーが分散したマトリクスを有する。よって、ポリプロピレンマトリクスは、マトリクス部分とは別に（細かく）分散された内包物を含み、当該内包物は、エラストマーを含んでいる。内包物という用語は、マトリクスと内包物とが異相プロピレンコポリマー内で異なる相を形成しており、当該内包物を、例えば電子顕微鏡や走査型力顕微鏡などの高解像度顕微鏡により観察できることを指す。
【０００３】
市場に出回っている異相プロピレンコポリマーは、非常に優れた剛性と衝撃性のバランスを実現しているものの、諸特性のバランスを特定の最終用途に合わせたポリマーを提供することが常に求められている。例えば、自動車産業等の多くの用途では、ポリマー素材には、高いポリマー組成物の伸び率を保ちつつ、非常に優れた剛性と衝撃挙動のバランスを有することが求められている。ポリプロピレンの利用において、通常、剛性／衝撃性バランスを犠牲にせずに伸び率を増加させることは困難である。
【発明の概要】
【発明が解決しようとする課題】
【０００４】
よって、本発明の目的は、バランスのとれた剛性及び衝撃挙動と共に、高い伸び率（高い破断時引張ひずみとして表される）を兼ね備えたポリマー組成物を提供することである。特に、本発明は、高い破断時引張ひずみ、高い剛性（曲げ弾性率）及び衝撃挙動（ノッチ付きＩｚｏｄ、２３℃）を有するポリマー組成物を提供することを目的とする。
【課題を解決するための手段】
【０００５】
上記及びその他の目的は、本発明の主題によって解決される。本発明の異相ポリプロピレン組成物の有利な実施形態は、対応する従属請求項に定義されている。
【０００６】
本発明の具体的な知見は、破断時引張ひずみが異なる２種の異相プロピレンコポリマーを有する異相ポリプロピレン組成物（ＨＥＣＯ）を提供することである。
【０００７】
本発明の第１の側面によれば、ＩＳＯ１１３３に準じて測定されるメルトフローレートＭＦＲ２（２３０℃）が、１０ｇ／１０分から３５ｇ／１０分の間である異相ポリプロピレン組成物（ＨＥＣＯ）であって、前記異相ポリプロピレン組成物（ＨＥＣＯ）が、
（ａ）  ポリプロピレンマトリクス（ＰＭ１）及び前記マトリクス（ＰＭ１）中に分散した弾性プロピレンコポリマー（ＥＰ１）を有する、異相プロピレンコポリマー（ＨＰＰ１）と、
（ｂ）  ＩＳＯ１６１５２（２３℃）に準じて測定される低温キシレン可溶（ＸＣＳ）画分が、異相プロピレンコポリマー（ＨＰＰ２）の全重量に対して１０重量％から３５重量％の間であり、ポリプロピレンマトリクス（ＰＭ２）及び前記マトリクス（ＰＭ２）中に分散した弾性プロピレンコポリマー（ＥＰ２）を有する、異相プロピレンコポリマー（ＨＰＰ２）と、
を有し、
（ｉ）  異相プロピレンコポリマー（ＨＰＰ１）は、ＩＳＯ５２７−２に準じて測定される破断時引張ひずみ値が、前記異相プロピレンコポリマー（ＨＰＰ２）よりも低く、
（ｉｉ）  異相プロピレンコポリマー（ＨＰＰ１）の量は、異相プロピレンコポリマー（ＨＰＰ１）及び異相プロピレンコポリマー（ＨＰＰ２）を合わせた全量に対して７５．０重量％から９９．０重量％の範囲内であり、
（ｉｉｉ）  異相プロピレンコポリマー（ＨＰＰ２）の量は、異相プロピレンコポリマー（ＨＰＰ１）及び異相プロピレンコポリマー（ＨＰＰ２）を合わせた全量に対して１．０重量％から２５．０重量％の範囲内である、
前記異相ポリプロピレン組成物（ＨＥＣＯ）が提供される。
【０００８】
異相プロピレンコポリマー（ＨＰＰ１）及び異相プロピレンコポリマー（ＨＰＰ２）の重量は、異相ポリプロピレン組成物（ＨＥＣＯ）の全重量、好ましくは異相プロピレンコポリマー（ＨＰＰ１）及び異相プロピレンコポリマー（ＨＰＰ２）の重量の全量に対する値である。
【０００９】
驚くべきことに、本発明に係る組成物は、非常にバランスのとれた剛性及び衝撃挙動と、高い破断時引張ひずみとを兼ね備えることが見出された。驚くべきことに、本発明者らは、異相プロピレンコポリマー（ＨＰＰ１）に、請求項に記載されるような幾分高い低温キシレン可溶（ＸＣＳ）画分及び異相プロピレンコポリマー（ＨＰＰ１）よりも高い破断時引張ひずみ値を持つ異相プロピレンコポリマー（ＨＰＰ２）を請求項に記載されるような量で組み合わせることにより、異相プロピレンコポリマー（ＨＰＰ１）単体と比較して、破断時引張ひずみ値が予期できないほど高いポリマー組成物が得られることを見出した。従って、これもまた予期できないことだが、請求項１に記載されるような所望のメルトフローレートＭＦＲ２の範囲内において、非常に有利な剛性／衝撃バランスを実現することができる。このような諸特性のバランスは、成形用途、例えば移動体用途、好ましくは乗物、好ましくは車や部品等、バランスのとれた特性の組み合わせが特に望まれる分野おいて特に望ましい。
【００１０】
本発明に係る種々のポリマーは、それらについて用いられる語句（ＨＰＰ１、ＨＰＰ２、ＰＭ１、ＰＭ２、ＥＰ１及びＥＰ２）からも明らかなように、互いに（化学的に）相違するものでなければならない。例えば、ポリプロピレンマトリクス（ＰＭ１）及びポリプロピレンマトリクス（ＰＭ２）は、結晶性又は準結晶性のポリマーであり、低温キシレンに不溶であるか、又はある程度、即ち５重量％又はそれ未満が可溶である一方、弾性プロピレンコポリマー（ＥＰ１又はＥＰ２）は、主に非結晶性であり、低温キシレンに可溶であるか、又は易溶、即ち弾性プロピレンコポリマー（ＥＰ１又はＥＰ２）の少なくとも８０重量％が低温キシレンに可溶である。さらに、弾性プロピレンコポリマー（ＥＰ１）は、弾性プロピレンコポリマー（ＥＰ２）と化学的に相違するものであってよい。実施形態の１つでは、弾性プロピレンコポリマー（ＥＰ１）は、プロピレン含有量が、弾性プロピレンコポリマー（ＥＰ２）と異なる。好ましい実施形態の１つでは、ポリプロピレンマトリクス（ＰＭ１）は、例えばコモノマー含有量及び／又はメルトフローレートが、ポリプロピレンマトリクス（ＰＭ２）と異なる。好ましくは、ポリプロピレンマトリクス（ＰＭ１）は、流動性、即ちメルトフローレートが、ポリプロピレンマトリクス（ＰＭ２）と異なる。
【００１１】
「異相」という表現は、弾性コポリマーがマトリクス中に（細かく）分散していることを指す。言い換えれば、弾性プロピレンコポリマーは、マトリクス中に内包物を形成している。よって、マトリクスには、マトリクス部分とは別の（細かく）分散された内包物が含まれ、当該内包物には、弾性プロピレンコポリマーが含まれる。本発明において、用語「内包物」は、好ましくは、マトリクスと内包物が、異相プロピレンコポリマー中で異なる相を形成することを指すものとし、当該内包物を、例えば電子顕微鏡や走査型力顕微鏡などの高解像度顕微鏡により観察することができるものとする。
【００１２】
本発明の他の側面によれば、前記異相ポリプロピレン組成物（ＨＥＣＯ）の製造方法が提供され、当該方法は、
ａ）  押出機中で、異相プロピレンコポリマー（ＨＰＰ１）を、異相プロピレンコポリマー（ＨＰＰ２）及び任意の添加物と混合する工程と、
ｂ）  押出成形品を形成するため、又は得られた押出混合物をさらなる成形工程に導入して射出成形品又はブロー成形品、好ましくは射出成形品を形成するために、押出機中の得られた異相プロピレンコポリマー（ＨＰＰ１）、異相プロピレンコポリマー（ＨＰＰ２）及び任意の添加物の混合物を押し出す工程と、
を有する。
【００１３】
押出成形品は、最終用途物品であっても、又は（好ましくは）前記異相ポリプロピレン組成物（ＨＥＣＯ）のペレットであってもよい。
【００１４】
成形品、好ましくは射出成形品は、成形用途、好ましくは移動体用途、より好ましくは乗物の部品、いっそう好ましくは車の部品、最も好ましくは車の内装部品のためのものである。
【００１５】
異相プロピレンコポリマー（ＨＰＰ１）は、少なくとも１つの反応器を有する少なくとも１つの反応器系にてポリプロピレンマトリクス（ＰＭ１）を生成し、前記ポリプロピレンマトリクス（ＰＭ１）を少なくとも１つの反応器を有する次の反応器系に移し、そこでポリプロピレンマトリクス（ＰＭ１）の存在下、弾性プロピレンコポリマー（ＥＰ１）を生成することによって得られ、及び／又は異相プロピレンコポリマー（ＨＰＰ２）は、少なくとも１つの反応器を有する少なくとも１つの反応器系でポリプロピレンマトリクス（ＰＭ２）を生成し、前記ポリプロピレンマトリクス（ＰＭ２）を少なくとも１つの反応器を有する次の反応器系に移し、そこでポリプロピレンマトリクス（ＰＭ２）の存在下、弾性プロピレンコポリマー（ＥＰ２）を生成することによって得られることが好ましい。
【００１６】
本発明のさらなる側面は、異相ポリプロピレン組成物（ＨＥＣＯ）を有する物品を対象とする。本発明のなおさらなる側面は、成形品、好ましくは射出成形品又はブロー成形品の製造のための、異相ポリプロピレン組成物（ＨＥＣＯ）の使用を対象とする。
【００１７】
以下において、本発明の異相ポリプロピレン組成物（ＨＥＣＯ）の好ましい実施形態又は技術的詳細について言及する場合、それらの好ましい実施形態又は技術的詳細は、本発明の異相ポリプロピレン組成物（ＨＥＣＯ）の製造方法、異相ポリプロピレン組成物（ＨＥＣＯ）を有する本発明の物品、及び成形品の製造のための本発明の異相ポリプロピレン組成物（ＨＥＣＯ）の使用にも言及するものと解される。例えば、本発明の異相ポリプロピレン組成物（ＨＥＣＯ）について、ＩＳＯ１１３３に準じて測定されるメルトフローレートＭＦＲ２（２３０℃）が、好ましくは１０ｇ／１０分から３５ｇ／１０分の間であるとされる場合、本発明の方法により得られる異相ポリプロピレン組成物（ＨＥＣＯ）又は本発明の物品及び本発明の使用における異相ポリプロピレン組成物（ＨＥＣＯ）もまた、ＩＳＯ１１３３に準じて測定されるメルトフローレートＭＦＲ２（２３０℃）が、好ましくは１０ｇ／１０分から３５ｇ／１０分の間である。
【００１８】
本発明の好ましい実施形態の１つによれば、ポリプロピレンマトリクス（ＰＭ１）中に分散した弾性プロピレンコポリマー（ＥＰ１）及び／又はポリプロピレンマトリクス（ＰＭ２）中に分散した弾性プロピレンコポリマー（ＥＰ２）は、プロピレンモノマー単位と、エチレン及び／又はＣ４〜Ｃ１２α−オレフィン、好ましくはエチレンから選択されるコモノマー単位とを有する。
【００１９】
本発明の他の好ましい実施形態によれば、ａ）  異相ポリプロピレンコポリマー（ＨＰＰ１）は、ＩＳＯ１６１５２（２５℃）に準じて測定される低温キシレン可溶（ＸＣＳ）画分が、異相プロピレンコポリマー（ＨＰＰ１）の全重量に対して１０重量％から３５重量％の間、好ましくは１２重量％から３０重量％の間、最も好ましくは１５重量％から２５重量％の間であり、及び／又はｂ）  異相プロピレンコポリマー（ＨＰＰ２）は、ＩＳＯ１６１５２（２５℃）に準じて測定される低温キシレン可溶（ＸＣＳ）画分が、異相プロピレンコポリマー（ＨＰＰ２）の全重量に対して１４重量％から３０重量％の間、最も好ましくは１５重量％から２８重量％の間である。
【００２０】
本発明のさらなる他の好ましい実施形態によれば、異相プロピレンコポリマー（ＨＰＰ１）は、ａ）  ＩＳＯ１１３３に準じて測定されるメルトフローレートＭＦＲ２（２３０℃）が、１０ｇ／１０分から３５ｇ／１０分の間、好ましくは１２ｇ／１０分から３０ｇ／１０分の間、最も好ましくは１５ｇ／１０分から２５ｇ／１０分の間であり、及び／又はｂ）  エチレン及び／又はＣ４〜Ｃ１２α−オレフィンであるコモノマーの含有量が、異相プロピレンコポリマー（ＨＰＰ１）の全重量に対して５重量％から２０重量％の間、好ましくは５重量％から１５重量％の間、最も好ましくは５重量％から１０重量％の間であり、及び／又はｃ）  ＩＳＯ５２７−２に準じて測定される破断時引張ひずみが、≦５０％、より好ましくは≦４５％、さらにより好ましくは１０％から４５％の間、いっそうより好ましくは１０％から４０％の間である。
【００２１】
本発明の好ましい実施形態の１つによれば、異相プロピレンコポリマー（ＨＰＰ２）は、ａ）  ＩＳＯ１１３３に準じて測定されるメルトフローレートＭＦＲ２（２３０℃）が、５ｇ／１０分から２５ｇ／１０分の間、好ましくは５ｇ／１０分から２０ｇ／１０分の間、最も好ましくは８ｇ／１０分から１５ｇ／１０分の間であり、及び／又はｂ）  エチレン及び／又はＣ４〜Ｃ１２α−オレフィンであるコモノマーの含有量が、異相プロピレンコポリマー（ＨＰＰ２）の全重量に対して５重量％から２０重量％の間、好ましくは５重量％から１８重量％の間、最も好ましくは８重量％から１５重量％の間であり、及び／又はｃ）  ＩＳＯ５２７−２に準じて測定される破断時引張ひずみが、少なくとも１５０％、より好ましくは少なくとも１８０％、もっとも好ましくは２００％から４００％の間である。
【００２２】
本発明の好ましい実施形態の１つによれば、異相ポリプロピレン組成物（ＨＥＣＯ）は、ａ）  異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全重量に対して、異相プロピレンコポリマー（ＨＰＰ１）を８０重量％から９８重量％と、異相プロピレンコポリマー（ＨＰＰ２）を２重量％から２０重量％有するか、又はｂ）  異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全重量に対して、異相プロピレンコポリマー（ＨＰＰ１）を８５重量％から９７重量％と、異相プロピレンコポリマー（ＨＰＰ２）を３重量％から１５重量％有する。
【００２３】
本発明の他の好ましい実施形態によれば、異相プロピレンコポリマー（ＨＰＰ２）の破断時引張ひずみは、異相プロピレンコポリマー（ＨＰＰ１）の破断時引張ひずみと、値にして１００％を超えて、より好ましくは値にして１３０％を超えて、さらにより好ましくは値にして１５０％を超えて、いっそうより好ましくは値にして１８０％を超えて相違し、当該差異は、以下の式により算出され、
ＴＳａＢ［ＨＰＰ２］−ＴＳａＢ［ＨＰＰ１］
式中、
ＴＳａＢ［ＨＰＰ２］は、ＩＳＯ５２７−２に準じて測定される異相プロピレンコポリマー（ＨＰＰ２）の破断時引張ひずみ値であり、
ＴＳａＢ［ＨＰＰ１］は、ＩＳＯ５２７−２に準じて測定される異相プロピレンコポリマー（ＨＰＰ１）の破断時引張ひずみ値である。
【００２４】
本発明のさらに他の好ましい実施形態によれば、異相ポリプロピレン組成物（ＨＥＣＯ）は、ａ）  ＩＳＯ１１３３に準じて測定されるメルトフローレートＭＦＲ２（２３０℃）が、１０ｇ／１０分から３５ｇ／１０分の間、好ましくは１２ｇ／１０分から３０ｇ／１０分の間、最も好ましくは１５ｇ／１０分から２５ｇ／１０分の間であり、及び／又はｂ）  ＩＳＯ１６１５２（２５℃）に準じて測定される低温キシレン可溶（ＸＣＳ）画分が、１０重量％から３５重量％の間、好ましくは１４重量％から３０重量％の間、最も好ましくは１５重量％から２８重量％の間であり、及び／又はｃ）  エチレン及び／又はＣ４〜Ｃ１２α−オレフィンであるコモノマーの含有量が、異相ポリプロピレン組成物（ＨＥＣＯ）の全重量に対して、５重量％から２０重量％の間、好ましくは５重量％から１８重量％の間、最も好ましくは８重量％から１５重量％の間であり、及び／又はｄ）  ＩＳＯ１７８に準じて測定される曲げ弾性率が、少なくとも１２００ＭＰａ、好ましくは１２００ＭＰａから１８００ＭＰａの間、最も好ましくは１３００ＭＰａから１６００ＭＰａの間であり、及び／又はｅ）  ＩＳＯ５２７−２に準じて測定される破断時引張ひずみが、少なくとも４０％、より好ましくは少なくとも５０％、最も好ましくは６０％から１５０％の間である。
【００２５】
本発明の好ましい実施形態の１つによれば、異相プロピレンコポリマー（ＨＰＰ１）及び／又は異相プロピレンコポリマー（ＨＰＰ２）は、α核を形成しており、好ましくは、異相プロピレンコポリマー（ＨＰＰ１）及び異相プロピレンコポリマー（ＨＰＰ２）は、α核を形成している。従って、好ましい実施形態の１つでは、異相ポリプロピレン組成物（ＨＥＣＯ）は、α核を形成している。好ましくは、α−核形成は、ＢＮＴテクノロジーを用いて、即ちビニルシクロアルカンポリマー及び／又はビニルアルカンポリマーにより行われる。
【００２６】
本発明の他の好ましい実施形態によれば、異相ポリプロピレン組成物（ＨＥＣＯ）は、少なくとも１種のＵＶ光安定化剤、好ましくは少なくとも１種のヒンダードアミン光安定化剤を有する。
【００２７】
本発明のさらに他の好ましい実施形態によれば、異相ポリプロピレン組成物（ＨＥＣＯ）は、少なくとも１種のＵＶ安定化剤を、異相ポリプロピレン組成物（ＨＥＣＯ）全重量に対して０．１重量％から０．５重量％の間、好ましくは０．１重量％から０．３重量％の間有する。
【発明を実施するための形態】
【００２８】
以下、本発明をさらに詳細に説明する。
【００２９】
好ましくは、本発明の異相ポリプロピレン組成物（ＨＥＣＯ）は、ポリマー成分として、異相プロピレンコポリマー（ＨＰＰ１）及び異相プロピレンコポリマー（ＨＰＰ２）のみを有する。より正確には、本発明の異相ポリプロピレン組成物（ＨＥＣＯ）は、ポリマー成分として、好ましくはポリプロピレンマトリクス（ＰＭ１）、弾性プロピレンコポリマー（ＥＰ１）、ポリプロピレンマトリクス（ＰＭ２）及び弾性プロピレンコポリマー（ＥＰ２）のみを有する。言い換えれば、異相ポリプロピレン組成物（ＨＥＣＯ）は、さらに添加剤を含みうるが、好ましい実施形態では、他のポリマーを、異相ポリプロピレン組成物（ＨＥＣＯ）全重量に対して５重量％を超えて、より好ましくは２重量％を超えて、さらにより好ましくは２重量％を超えて含まない。そのような低量で存在しうる付加的なポリマーの１つは、異相ポリプロピレン組成物（ＨＥＣＯ）を構成する各異相プロピレンコポリマー（ＨＰＰ１及び／又はＨＰＰ２）の製造において得られる副反応物であるポリエチレンである。したがって、異相ポリプロピレン組成物（ＨＥＣＯ）は、ポリマー成分として、ポリプロピレンマトリクス（ＰＭ１）、弾性プロピレンコポリマー（ＥＰ１）、ポリプロピレンマトリクス（ＰＭ２）及び弾性プロピレンコポリマー（ＥＰ２）並びに本段落に記載する量の任意のポリエチレンのみを含むことが好ましい。
【００３０】
本発明の要件の１つとして、異相ポリプロピレン組成物（ＨＥＣＯ）は、メルトフローレートが所望の値であることを特徴とする。好ましくは、異相ポリプロピレン組成物（ＨＥＣＯ）は、ＩＳＯ１１３３に準じて測定されるメルトフローレートＭＦＲ２（２３０℃）が、１２ｇ／１０分から３０ｇ／１０分の間、最も好ましくは１５ｇ／１０分から２５ｇ／１０分の間である。
【００３１】
本発明の好ましい実施形態の１つによれば、異相ポリプロピレン組成物（ＨＥＣＯ）は、好ましくは剛性が高い、即ちＩＳＯ１７８に準じて測定される曲げ弾性率が少なくとも１２００ＭＰａ、好ましくは１２００ＭＰａから１８００ＭＰａの間であることを特徴とする。例えば、本発明の異相ポリプロピレン組成物（ＨＥＣＯ）は、ＩＳＯ１７８に準じて測定される曲げ弾性率が１３００ＭＰａから１６００ＭＰａの間であることを特徴とする。
【００３２】
加えて又はあるいは、衝撃強度も幾分高いことが好ましい。よって、異相ポリプロピレン組成物（ＨＥＣＯ）は、ＩＳＯ１８０（１Ａ；２３℃）に準じて測定されるノッチ付きＩｚｏｄ衝撃強度が、少なくとも５ｋＪ／ｍ２、より好ましくは少なくとも６．５ｋＪ／ｍ２であることを特徴とすることが好ましい。例えば、異相ポリプロピレン組成物（ＨＥＣＯ）は、ＩＳＯ１８０（１Ａ；２３℃）に準じて測定されるノッチ付きＩｚｏｄ衝撃強度が、５ｋＪ／ｍ２から１５ｋＪ／ｍ２の範囲内、好ましくは６．５ｋＪ／ｍ２から１２ｋＪ／ｍ２の範囲内であることを好ましくは特徴とする。
【００３３】
加えて又はあるいは、異相ポリプロピレン組成物（ＨＥＣＯ）は、ＩＳＯ５２７−２に準じて測定される破断時引張ひずみが、少なくとも４０％、より好ましくは少なくとも５０％であることを好ましくは特徴とする。例えば、異相ポリプロピレン組成物（ＨＥＣＯ）は、ＩＳＯ５２７−２に準じて測定される破断時引張ひずみが、５０％から１５０％の間、例えば６０％から１００％であることを好ましくは特徴とする。
【００３４】
好ましくは、異相ポリプロピレン組成物（ＨＥＣＯ）中のプロピレン含有量は、異相ポリプロピレン組成物（ＨＥＣＯ）の全重量、好ましくは異相プロピレンコポリマー（ＨＰＰ１）及び異相プロピレンコポリマー（ＨＰＰ２）を合わせた全量に対して８０重量％から９５重量％の間、好ましくは８２重量％から９５重量％の間、最も好ましくは８５重量％から９２重量％の間である。残る部分は、弾性プロピレンコポリマー（ＥＰ１）及び弾性プロピレンコポリマー（ＥＰ２）について定義されるコモノマーにより構成される。したがって、コモノマー含有量、好ましくはエチレン含有量は、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して５重量％から２０重量％の間、好ましくは５重量％から１８重量％の間、最も好ましくは７重量％から１５重量％の間である。
【００３５】
よって、異相ポリプロピレン組成物（ＨＥＣＯ）は、プロピレン以外にコモノマーも有することが好ましい。好ましくは、異相ポリプロピレン組成物（ＨＥＣＯ）は、プロピレン以外に、エチレン及び／又はＣ４〜Ｃ１２α−オレフィンを有する。
【００３６】
例えば、異相ポリプロピレン組成物（ＨＥＣＯ）は、プロピレン以外に、エチレン由来の単位を有する。
【００３７】
本異相ポリプロピレン組成物（ＨＥＣＯ）の低温キシレン可溶（ＸＣＳ）画分は、弾性プロピレンコポリマー（ＥＰ１）及び（ＥＰ２）の量に大きく依存するが、これは、これらのポリマーが低温キシレンに完全に可溶又はほぼ完全に可溶であるのに対し、残りのポリマー成分、即ちポリプロピレン組成物のポリプロピレンマトリクス（ＰＭ１）及び（ＰＭ２）は、低温キシレンにほとんど不溶であるためである。したがって、ＩＳＯ１６１５２（２５℃）に準じて測定される異相ポリプロピレン組成物（ＨＥＣＯ）の低温キシレン可溶（ＸＣＳ）画分は、異相ポリプロピレン組成物（ＨＥＣＯ）全重量に対して、好ましくは異相プロピレンコポリマー（ＨＰＰ１）及び異相プロピレンコポリマー（ＨＰＰ２）を合わせた全量に対して１０重量％から３５重量％の間、好ましくは１４重量％から３０重量％の間、最も好ましくは１５重量％から２８重量％の間である。
【００３８】
よって、異相ポリプロピレン組成物（ＨＥＣＯ）は、コモノマー含有量が、異相ポリプロピレン組成物（ＨＥＣＯ）の全重量に対して（好ましくは異相プロピレンコポリマー（ＨＰＰ１）及び異相プロピレンコポリマー（ＨＰＰ２）を合わせた全量に対して）５重量％から２０重量％の間、好ましくは５重量％から１８重量％の間、最も好ましくは８重量％から１５重量％の間であり、ＩＳＯ１６１５２（２５℃）に準じて測定される低温キシレン可溶（ＸＣＳ）画分が、異相ポリプロピレン組成物（ＨＥＣＯ）の全重量に対して（好ましくは異相プロピレンコポリマー（ＨＰＰ１）及び異相プロピレンコポリマー（ＨＰＰ２）を合わせた全量に対して）１０重量％から３５重量％の間であり、ＩＳＯ１１３３に準じて測定されるメルトフローレートＭＦＲ２（２３０℃）が、１０ｇ／１０分から３５ｇ／１０分の間であることが好ましい。
【００３９】
本発明のさらなる好ましい実施形態によれば、異相ポリプロピレン組成物（ＨＥＣＯ）は、コモノマー含有量が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して５重量％から２０重量％の間、好ましくは５重量％から１８重量％の間、最も好ましくは８重量％から１５重量％の間であり、ＩＳＯ１６１５２（２５℃）に準じて測定される低温キシレン可溶（ＸＣＳ）画分が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して１０重量％から３５重量％の間であり、ＩＳＯ１１３３に準じて測定されるメルトフローレートＭＦＲ２（２３０℃）が、１２ｇ／１０分から３０ｇ／１０分の間である。
【００４０】
本発明のさらなる好ましい実施形態によれば、異相ポリプロピレン組成物（ＨＥＣＯ）は、コモノマー含有量が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して５重量％から２０重量％の間、好ましくは５重量％から１８重量％の間、最も好ましくは８重量％から１５重量％の間であり、ＩＳＯ１６１５２（２５℃）に準じて測定される低温キシレン可溶（ＸＣＳ）画分が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して１０重量％から３５重量％の間であり、ＩＳＯ１１３３に準じて測定されるメルトフローレートＭＦＲ２（２３０℃）が、１５ｇ／１０分から２５ｇ／１０分の間である。
【００４１】
本発明の他の好ましい実施形態によれば、異相ポリプロピレン組成物（ＨＥＣＯ）は、コモノマー含有量が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して５重量％から２０重量％の間、好ましくは５重量％から１８重量％の間、最も好ましくは８重量％から１５重量％の間であり、ＩＳＯ１６１５２（２５℃）に準じて測定される低温キシレン可溶（ＸＣＳ）画分が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して１４重量％から３０重量％の間であり、ＩＳＯ１１３３に準じて測定されるメルトフローレートＭＦＲ２（２３０℃）が、１０ｇ／１０分から３５ｇ／１０分の間である。
【００４２】
本発明のさらなる好ましい実施形態によれば、異相ポリプロピレン組成物（ＨＥＣＯ）は、コモノマー含有量が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して５重量％から２０重量％の間、好ましくは５重量％から１８重量％の間、最も好ましくは８重量％から１５重量％の間であり、ＩＳＯ１６１５２（２５℃）に準じて測定される低温キシレン可溶（ＸＣＳ）画分が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して１４重量％から３０重量％の間であり、ＩＳＯ１１３３に準じて測定されるメルトフローレートＭＦＲ２（２３０℃）が、１２ｇ／１０分から３０ｇ／１０分の間である。
【００４３】
本発明の他の好ましい実施形態によれば、異相ポリプロピレン組成物（ＨＥＣＯ）は、コモノマー含有量が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して５重量％から２０重量％の間、好ましくは５重量％から１８重量％の間、最も好ましくは８重量％から１５重量％の間であり、ＩＳＯ１６１５２（２５℃）に準じて測定される低温キシレン可溶（ＸＣＳ）画分が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して１４重量％から３０重量％の間であり、ＩＳＯ１１３３に準じて測定されるメルトフローレートＭＦＲ２（２３０℃）が、１５ｇ／１０分から２５ｇ／１０分の間である。
【００４４】
本発明の他の好ましい実施形態によれば、異相ポリプロピレン組成物（ＨＥＣＯ）は、コモノマー含有量が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して５重量％から２０重量％の間、好ましくは５重量％から１８重量％の間、最も好ましくは８重量％から１５重量％の間であり、ＩＳＯ１６１５２（２５℃）に準じて測定される低温キシレン可溶（ＸＣＳ）画分が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して１５重量％から２８重量％の間であり、ＩＳＯ１１３３に準じて測定されるメルトフローレートＭＦＲ２（２３０℃）が、１０ｇ／１０分から３５ｇ／１０分の間である。
【００４５】
本発明のさらなる好ましい実施形態によれば、異相ポリプロピレン組成物（ＨＥＣＯ）は、コモノマー含有量が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して５重量％から２０重量％の間、好ましくは５重量％から１８重量％の間、最も好ましくは８重量％から１５重量％の間であり、ＩＳＯ１６１５２（２５℃）に準じて測定される低温キシレン可溶（ＸＣＳ）画分が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して１５重量％から２８重量％の間であり、ＩＳＯ１１３３に準じて測定されるメルトフローレートＭＦＲ２（２３０℃）が、１２ｇ／１０分から３０ｇ／１０分の間である。
【００４６】
本発明の他の好ましい実施形態によれば、異相ポリプロピレン組成物（ＨＥＣＯ）は、コモノマー含有量が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して５重量％から２０重量％の間、好ましくは５重量％から１８重量％の間、最も好ましくは８重量％から１５重量％の間であり、ＩＳＯ１６１５２（２５℃）に準じて測定される低温キシレン可溶（ＸＣＳ）画分が、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して１５重量％から２８重量％の間であり、ＩＳＯ１１３３に準じて測定されるメルトフローレートＭＦＲ２（２３０℃）が、１５ｇ／１０分から２５ｇ／１０分の間である。
【００４７】
本異相ポリプロピレン組成物（ＨＥＣＯ）は、異相プロピレンコポリマー（ＨＰＰ１）を、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して７５重量％から９９重量％の間有し、異相プロピレンコポリマー（ＨＰＰ２）を、異相ポリプロピレン組成物（ＨＥＣＯ）の全重量に対して、好ましくは異相プロピレンコポリマー（ＨＰＰ１）及び異相プロピレンコポリマー（ＨＰＰ２）を合わせた全量に対して１重量％から２５重量％の間有することが更に好ましい。
【００４８】
本発明の好ましい実施形態の１つによれば、異相ポリプロピレン組成物（ＨＥＣＯ）は、異相ポリプロピレン組成物（ＨＥＣＯ）の全重量に対して、好ましくは異相プロピレンコポリマー（ＨＰＰ１）及び異相プロピレンコポリマー（ＨＰＰ２）の重量を合わせた全量に対して、異相プロピレンコポリマー（ＨＰＰ１）を８０重量％から９８重量％の間有し、異相プロピレンコポリマー（ＨＰＰ２）を２重量％から２０重量％の間有する。あるいは、異相ポリプロピレン組成物（ＨＥＣＯ）は、異相ポリプロピレン組成物（ＨＥＣＯ）の全重量に対して、好ましくは異相プロピレンコポリマー（ＨＰＰ１）及び異相プロピレンコポリマー（ＨＰＰ２）の重量を合わせた全量に対して、異相プロピレンコポリマー（ＨＰＰ１）を８５重量％から９７重量％の間有し、異相プロピレンコポリマー（ＨＰＰ２）を３重量％から１５重量％の間有する。
【００４９】
異相ポリプロピレン組成物（ＨＥＣＯ）は、特に、ポリプロピレンマトリクス（ＰＭ１）及び当該マトリクス（ＰＭ１）に分散した弾性プロピレンコポリマー（ＥＰ１）を有する異相プロピレンコポリマー（ＨＰＰ１）と、ポリプロピレンマトリクス（ＰＭ２）及び当該マトリクス（ＰＭ２）に分散した弾性プロピレンコポリマー（ＥＰ２）を有する異相プロピレンコポリマー（ＨＰＰ２）とにより定義される。
【００５０】
したがって、ここにすべての成分をより詳細に規定する。
【００５１】
したがって、異相ポリプロピレン組成物（ＨＥＣＯ）を構成する異相プロピレンコポリマー（ＨＰＰ１）は、プロピレン以外にコモノマーも有する。好ましくは、異相ポリプロピレン組成物（ＨＥＣＯ）を構成する異相プロピレンコポリマー（ＨＰＰ１）は、プロピレン以外に、エチレン及び／又はＣ４〜Ｃ１２α−オレフィンを有する。したがって、本発明において、異相プロピレンコポリマー（ＨＰＰ１）という用語は、
（ａ）  プロピレン
及び
（ｂ）  エチレン及び／又はＣ４〜Ｃ１２α−オレフィン
由来の単位を有する、好ましくはのみからなるポリプロピレンであると解される。
【００５２】
よって、本発明に係る異相プロピレンコポリマー（ＨＰＰ１）、即ち異相ポリプロピレン組成物（ＨＥＣＯ）を構成する異相プロピレンコポリマー（ＨＰＰ１）は、プロピレンと共重合可能なモノマー、例えばエチレン及び／又はＣ４〜Ｃ１２α−オレフィン、特にエチレン及び／又はＣ４〜Ｃ８α−オレフィン、例えば１−ブテン及び／又は１−ヘキセンなどのコモノマーを有する。好ましくは、本発明に係る異相プロピレンコポリマー（ＨＰＰ１）は、エチレン、１−ブテン及び１−ヘキセンからなる群からのプロピレンと共重合可能なモノマーを有し、特に当該モノマーからなる。より好ましくは、本発明の異相プロピレンコポリマー（ＨＰＰ１）は、（プロピレン以外に）エチレン及び／又は１−ブテン由来の単位を有する。好ましい実施形態では、本発明に係る異相プロピレンコポリマー（ＨＰＰ１）は、プロピレン及びエチレン由来の単位のみを有する。さらにより好ましくは、弾性プロピレンコポリマー（ＥＰ１）のみが、エチレンコモノマーを含む。
【００５３】
ポリプロピレンマトリクス（ＰＭ１）は、好ましくはランダムポリプロピレンコポリマーマトリクス（Ｒ−ＰＰＭ１）又はポリプロピレンホモポリマーマトリクス（Ｈ−ＭＰＰ１）であり、後者が特に好ましい。
【００５４】
したがって、ポリプロピレンマトリクス（ＰＭ１）のコモノマー含有量は、３．０重量％又はそれ未満、さらにより好ましくは２．０重量％又はそれ未満、いっそうより好ましくは１．０重量％以下、さらにいっそうより好ましくは０．５重量％以下、例えば０．２重量％以下である。
【００５５】
上記のように、ポリプロピレンマトリクス（ＰＭ１）は、好ましくはポリプロピレンホモポリマーマトリクス（Ｈ−ＭＰＰ１）である。
【００５６】
本発明を通して用いられる、ポリプロピレンホモポリマー、又はポリプロピレンホモポリマーマトリクス（ＰＭ１）又は（ＰＭ２）という表現は、実質的にプロピレン単位からなる、即ちプロピレン単位が９９．５重量％以上又は９９．８重量％以上であるポリプロピレンに関するものである。好ましい実施形態では、ポリプロピレンホモポリマー中にプロピレン単位のみが検出可能である。
【００５７】
ポリプロピレンマトリクス（ＰＭ１）がランダムポリプロピレンコポリマーマトリクス（Ｒ−ＰＰＭ１）である場合、ランダムポリプロピレンコポリマーマトリクス（Ｒ−ＰＰＭ１）は、エチレン及び／又はＣ４〜Ｃ１２α−オレフィン、特にエチレン及び又はＣ４〜Ｃ８α−オレフィン、例えば１−ブテン及び／又は１−ヘキセンなどのプロピレンと共重合可能なモノマーを有することが好ましい。好ましくは、本発明に係るランダムポリプロピレンコポリマーマトリクス（Ｒ−ＰＰＭ１）は、エチレン、１−ブテン及び１−ヘキセンからなる群からのプロピレンと重合可能なモノマーを有し、特当該モノマーからなる。より具体的には、本発明のランダムポリプロピレンコポリマーマトリクス（Ｒ−ＰＰＭ１）は、（プロピレン以外に）エチレン及び／又は１−ブテン由来の単位を有する。好ましい実施形態では、ランダムポリプロピレンコポリマーマトリクス（Ｒ−ＰＰＭ１）は、エチレン及びプロピレン由来の単位のみを有する。
【００５８】
加えて、ランダムポリプロピレンコポリマーマトリクス（Ｒ−ＰＰＭ１）は、コモノマー含有量が、好ましくは０．５重量％から３．０重量％の範囲内、より好ましくは０．５重量％より多く２．０重量％までの範囲内、さらにより好ましくは０．５重量％から１．０重量％の範囲内である。
【００５９】
用語「ランダム」は、ランダムポリプロピレンコポリマーマトリクス（Ｒ−ＰＰＭ１）又はランダムポリプロピレンコポリマーマトリクス（Ｒ−ＰＰＭ２）のコモノマーが、当該プロピレンコポリマー中にランダムに分散していることを指す。ランダムという用語は、ＩＵＰＡＣ（ポリマー科学の基礎用語集、ＩＵＰＡＣ  ｒｅｃｏｍｍｅｎｄａｔｉｏｎｓ、１９９６）に準じて解される。
【００６０】
弾性プロピレンコポリマー（ＥＰ１）は、好ましくはエチレン−プロピレンゴム（ＥＰＲ）である一方、弾性プロピレンコポリマー（ＥＰ１）が分散しているマトリクスは、ポリプロピレンマトリクス（ＰＭ１）であり、最も好ましくはポリプロピレンホモポリマーマトリクス（Ｈ−ＭＰＰ１）である。
【００６１】
異相ポリプロピレン組成物（ＨＥＣＯ）を構成する異相プロピレンコポリマー（ＨＰＰ１）は、コモノマー含有量、好ましくはエチレン含有量が、異相プロピレンコポリマー（ＨＰＰ１）の全重量に対して好ましくは５重量％から２０重量％の間、好ましくは５重量％から１５重量％の間、最も好ましくは５重量％から１０重量％の間である。
【００６２】
異相ポリプロピレン組成物（ＨＥＣＯ）を構成する異相プロピレンコポリマー（ＨＰＰ１）のＩＳＯ１６１５２（２５℃）に準じて測定される低温キシレン可溶（ＸＣＳ）画分は、異相ポリプロピレン組成物（ＨＥＣＯ）を構成する異相プロピレンコポリマー（ＨＰＰ１）の全重量に対して好ましくは１０重量％から３５重量％の間、好ましくは１２重量％から３０重量％の間、最も好ましくは１５重量％から２５重量％の間である。
【００６３】
加えて又はあるいは、異相ポリプロピレン組成物（ＨＥＣＯ）を構成する異相プロピレンコポリマー（ＨＰＰ１）は、ＩＳＯ１１３３に準じて測定されるメルトフローレートＭＦＲ２（２３０℃）が、１０ｇ／１０分から３５ｇ／１０分の間、好ましくは１２ｇ／１０分から３０ｇ／１０分の間である。例えば、異相ポリプロピレン組成物（ＨＥＣＯ）を構成する異相プロピレンコポリマー（ＨＰＰ１）は、ＩＳＯ１１３３に準じて測定されるメルトフローレートＭＦＲ２（２３０℃）が、１５ｇ／１０分から２５ｇ／１０分の間である。
【００６４】
よって、本発明の好ましい実施形態によれば、異相ポリプロピレン組成物（ＨＥＣＯ）を構成する異相プロピレンコポリマー（ＨＰＰ１）は、
（ａ）  コモノマー含有量が、異相プロピレンコポリマー（ＨＰＰ１）の全重量に対して５重量％から２０重量％の間、好ましくは５重量％から１５重量％の間、より好ましくは５重量％から１０重量％の間であり、
及び／又は
（ｂ）  ＩＳＯ１６１５２（２５℃）に準じて測定される低温キシレン可溶（ＸＣＳ）画分が、異相ポリプロピレン組成物（ＨＥＣＯ）を構成する異相プロピレンコポリマー（ＨＰＰ１）の全重量に対して１０重量％から３５重量％の間、好ましくは１２重量％から３０重量％の間、より好ましくは１５重量％から２５重量％の間であり、
及び／又は
（Ｃ）  ＩＳＯ１１３３に準じて測定されるメルトフローレートＭＦＲ２（２３０℃）が、１０ｇ／１０分から３５ｇ／１０分の間、好ましくは１２ｇ／１０分から３０ｇ／１０分の間、より好ましくは１５ｇ／１０分から２５ｇ／１０分の間である。
【００６５】
加えて又はあるいは、異相ポリプロピレン組成物（ＨＥＣＯ）を構成する異相プロピレンコポリマー（ＨＰＰ１）は、ＩＳＯ５２７−２に準じて測定される破断時引張ひずみが、≦５０％又は≦４５％、さらにより好ましくは１０％から４５％の間、いっそうより好ましくは１０％から４０％の間である。例えば、異相ポリプロピレン組成物（ＨＥＣＯ）を構成する異相プロピレンコポリマー（ＨＰＰ１）は、ＩＳＯ５２７−２に準じて測定される破断時引張ひずみが、１０％から４０％の間である。
【００６６】
異相プロピレンコポリマー（ＨＰＰ１）を構成するポリプロピレンマトリクス（ＰＭ１）、好ましくはポリプロピレンホモポリマーマトリクス（Ｈ−ＭＰＰ１）の低温キシレン可溶（ＸＣＳ）画分は、どちらかと言えば控え目である。したがって、ポリプロピレンマトリクス（ＰＭ１）、好ましくはポリプロピレンホモポリマーマトリクス（Ｈ−ＭＰＰ１）の低温キシレン可溶（ＸＣＳ）画分は、好ましくは５重量％又はそれ未満、より好ましくは４．５重量％又はそれ未満、いっそう好ましくは０．５重量％から５重量％の範囲内である。例えば、ポリプロピレンマトリクス（ＰＭ１）、好ましくはポリプロピレンホモポリマーマトリクス（Ｈ−ＭＰＰ１）の低温キシレン可溶（ＸＣＳ）画分は、０．５重量％から４重量％の範囲内、好ましくは１重量％から４重量％の範囲内、より好ましくは１重量％から３重量％の範囲内、最も好ましくは１から２重量％の範囲内である。重量パーセントは、ポリプロピレンマトリクス（ＰＭ１）、好ましくはポリプロピレンホモポリマーマトリクス（Ｈ−ＭＰＰ１）の全重量に対する値である。
【００６７】
さらに、異相プロピレンコポリマー（ＨＰＰ１）を構成するポリプロピレンマトリクス（ＰＭ１）、好ましくはポリプロピレンホモポリマーマトリクス（Ｈ−ＭＰＰ１）は、メルトフローレートが幾分高い。したがって、ポリプロピレンマトリクス（ＰＭ１）、好ましくはポリプロピレンホモポリマーマトリクス（Ｈ−ＭＰＰ１）は、ＩＳＯ１１３３に準じて測定されるメルトフローレートＭＦＲ２（２３０℃）が、１０ｇ／１０分から１００ｇ／１０分の範囲内、好ましくは２０ｇ／１０分から８０ｇ／１０分の範囲内、最も好ましくは３０ｇ／１０分から６０ｇ／１０分の範囲内であることが好ましい。
【００６８】
弾性プロピレンコポリマー（ＥＰ１）に用いられるコモノマーについては、異相プロピレンコポリマー（ＨＰＰ１）について述べた情報が参照される。したがって、弾性プロピレンコポリマー（ＥＰ１）は、プロピレンと重合可能なモノマー、例えばエチレン及び／又はＣ４〜Ｃ１２α−オレフィン、特にエチレン及び／又はＣ４〜Ｃ８α−オレフィン、例えば１−ブテン及び／又は１−ヘキセン等のコモノマーを有する。好ましくは、弾性プロピレンコポリマー（ＥＰ１）は、エチレン、１−ブテン及び１−ヘキセンからなる群からのプロピレンと共重合可能なモノマーを有し、特に当該モノマーからなる。より具体的には、弾性プロピレンコポリマー（ＥＰ１）は、（プロピレン以外に）エチレン及び／又は１−ブテン由来の単位を有する。よって、特に好ましい実施形態では、弾性プロピレンコポリマー（ＥＰ１）は、プロピレン及びエチレン由来の単位のみを有する。
【００６９】
よって、ポリプロピレンマトリクス（ＰＭ１）、好ましくはポリプロピレンホモポリマーマトリクス（Ｈ−ＭＰＰ１）中に分散した弾性プロピレンコポリマー（ＥＰ１）は、プロピレンモノマー単位と、エチレン及び／又はＣ４〜Ｃ１２α−オレフィンから選択されるコモノマー単位とを有することが好ましい。例えば、ポリプロピレンマトリクス（ＰＭ１）、好ましくはポリプロピレンホモポリマーマトリクス（Ｈ−ＭＰＰ１）中に分散した弾性プロピレンコポリマー（ＥＰ１）は、プロピレンモノマー単位と、エチレンコモノマー単位とを有し、好ましくはこれらの単位のみからなる。
【００７０】
本発明の好ましい実施形態の１つによれば、異相ポリプロピレン組成物（ＨＥＣＯ）を構成する異相プロピレンコポリマー（ＨＰＰ１）は、弾性プロピレンコポリマー（ＥＰ１）を、ポリプロピレンマトリクス（ＰＭ１）、好ましくはポリプロピレンホモポリマーマトリクス（Ｈ−ＭＰＰ１）及び弾性プロピレンコポリマー（ＥＰ１）を有する異相プロピレンコポリマー（ＨＰＰ１）の全量に対して１０重量％から３５重量％の間、より好ましくは１２重量％から３０重量％の間、最も好ましくは１５重量％から２５重量％の間有する。
【００７１】
弾性プロピレンコポリマー（ＥＰ１）の特性は、主に、異相ポリプロピレン組成物（ＨＥＣＯ）を構成するポリプロピレンマトリクス（ＰＭ１）、好ましくはポリプロピレンホモポリマーマトリクス（Ｈ−ＭＰＰ１）の低温キシレン可溶（ＸＣＳ）画分に影響を及ぼす。よって、本発明において、異相ポリプロピレン組成物（ＨＥＣＯ）を構成する異相プロピレンコポリマー（ＨＰＰ１）の低温キシレン可溶画分は、異相ポリプロピレン組成物（ＨＥＣＯ）を構成する異相プロピレンコポリマー（ＨＰＰ１）の弾性プロピレンコポリマー（ＥＰ１）とみなされる。
【００７２】
したがって、本発明の重要な要件の１つは、弾性プロピレンコポリマー（ＥＰ１）の重量平均分子量が幾分高いことである。重量平均分子量の高さは、固有粘度（ＩＶ）の高さに反映される。よって、異相ポリプロピレン組成物（ＨＥＣＯ）を構成する異相プロピレンコポリマー（ＨＰＰ１）の低温キシレン可溶（ＸＣＳ）画分は、ＩＳＯ１６２８−１（１３５℃、デカリン中）に準じて測定される固有粘度（ＩＶ）が、２ｄｌ／ｇ以上、より好ましくは２．４ｄｌ／ｇ以上、即ち２．５ｄｌ／ｇ、いっそうより好ましくは２．４ｄｌ／ｇから５ｄｌ／ｇ、即ち２．５ｄｌ／ｇから５ｄｌ／ｇの範囲内、例えば２．４ｄｌ／ｇから４ｄｌ／ｇ、即ち２．５ｄｌ／ｇから４ｄｌ／ｇの範囲内であることが好ましい。
【００７３】
弾性プロピレンコポリマー（ＥＰ１）中のコモノマー含有量、好ましくはエチレン含有量は、比較的低い。したがって、好ましい実施形態では、異相プロピレンコポリマー（ＨＰＰ１）を構成する弾性プロピレンコポリマー（ＥＰ１）の低温キシレン可溶（ＸＣＳ）画分のコモノマー含有量、より好ましくはエチレン含有量は、４５重量％未満、より好ましくは４０重量％未満、さらにより好ましくは２５重量％から４５重量％、例えば３０重量％から４０重量％の範囲内である。
【００７４】
異相ポリプロピレン組成物（ＨＥＣＯ）を構成する異相プロピレンコポリマー（ＨＰＰ２）は、プロピレン以外にコモノマーも有する。好ましくは、異相ポリプロピレン組成物（ＨＥＣＯ）を構成する異相プロピレンコポリマー（ＨＰＰ２）は、プロピレン以外に、エチレン及び／又はＣ４〜Ｃ１２α−オレフィンを有する。したがって、本発明において、異相プロピレンコポリマー（ＨＰＰ２）という用語は、
（ａ）  プロピレン
及び
（ｂ）  エチレン及び／又はＣ４〜Ｃ１２α−オレフィン
由来の単位を有する、好ましくはこれらの単位からなるポリプロピレンであると解される。
【００７５】
よって、本発明に係る異相プロピレンコポリマー（ＨＰＰ２）、即ち異相ポリプロピレン組成物（ＨＥＣＯ）を構成する異相プロピレンコポリマー（ＨＰＰ２）は、プロピレンと共重合可能なモノマー、例えばエチレン及び／又はＣ４〜Ｃ１２α−オレフィン、特にエチレン及び／又はＣ４〜Ｃ８α−オレフィン、例えば１−ブテン及び／又は１−ヘキセン等のコモノマーを有する。好ましくは、本発明に係る異相プロピレンコポリマー（ＨＰＰ２）は、エチレン、１−ブテン及び１−ヘキセンからなる群からのプロピレンと共重合可能なモノマーを有し、特に当該モノマーからなる。より具体的には、本発明の異相プロピレンコポリマー（ＨＰＰ２）は、（プロピレン以外に）エチレン及び／又は１−ブテン由来の単位を有する。好ましい実施形態によれば、本発明に係る異相プロピレンコポリマー（ＨＰＰ２）は、エチレン及びプロピレン由来の単位のみを有する。いっそうより好ましくは、弾性プロピレンコポリマー（ＥＰ２）のみがエチレンコモノマーを含む。
【００７６】
ポリプロピレンマトリクス（ＰＭ２）は、好ましくはランダムポリプロピレンコポリマーマトリクス（Ｒ−ＰＰＭ２）又はポリプロピレンホモポリマーマトリクス（Ｈ−ＭＰＰ２）であり、後者が特に好ましい。
【００７７】
したがって、ポリプロピレンマトリクス（ＰＭ２）のコモノマー含有量は、３．０重量％又はそれ未満、さらにより好ましくは２．０重量％又はそれ未満、いっそうより好ましくは１．０重量％以下、さらにいっそうより好ましくは０．５重量％以下、例えば０．２重量％以下である。
【００７８】
上記のように、ポリプロピレンマトリクス（ＰＭ２）は、好ましくはポリプロピレンホモポリマーマトリクス（Ｈ−ＭＰＰ２）である。
【００７９】
ホモポリマーの定義については、上述の情報が参照される。
【００８０】
ポリプロピレンマトリクス（ＰＭ２）がランダムポリプロピレンコポリマーマトリクス（Ｒ−ＰＰＭ２）である場合、ランダムポリプロピレンコポリマーマトリクス（Ｒ−ＰＰＭ２）は、エチレン及び／又はＣ４〜Ｃ１２α−オレフィン、特にエチレン及び又はＣ４〜Ｃ８α−オレフィン、例えば１−ブテン及び／又は１−ヘキセンなどのプロピレンと共重合可能なモノマーを有することが好ましい。好ましくは、本発明に係るランダムポリプロピレンコポリマーマトリクス（Ｒ−ＰＰＭ２）は、エチレン、１−ブテン及び１−ヘキセンからなる群からのプロピレンと共重合可能なモノマーを有し、特に当該モノマーからなる。より具体的には、本発明のランダムポリプロピレンコポリマーマトリクス（Ｒ−ＰＰＭ２）は、（プロピレン以外に）エチレン及び／又は１−ブテン由来の単位を有する。好ましい実施形態では、ランダムポリプロピレンコポリマーマトリクス（Ｒ−ＰＰＭ２）は、エチレン及びプロピレン由来の単位のみを有する。
【００８１】
加えて、ランダムポリプロピレンコポリマーマトリクス（Ｒ−ＰＰＭ２）は、コモノマー含有量が、０．５重量％から３．０重量％の範囲内、より好ましくは０．５重量％から２．０重量％の範囲内、さらにより好ましくは０．５重量％から１．０重量％の範囲内であることが好ましい。
【００８２】
弾性プロピレンコポリマー（ＥＰ２）は、好ましくはエチレン−プロピレンゴム（ＥＰＲ）である一方、当該弾性プロピレンコポリマー（ＥＰ２）が分散しているマトリクスは、ポリプロピレンホモポリマーマトリクス（ＰＭ２）である。
【００８３】
異相ポリプロピレン組成物（ＨＥＣＯ）を構成する異相プロピレンコポリマー（ＨＰＰ２）は、好ましくはコモノマー含有量が、異相プロピレンコポリマー（ＨＰＰ２）の全重量に対して５重量％から２０重量％の間、好ましくは５重量％から１８重量％の間、最も好ましくは８重量％から１５重量％の間であることが好ましい。
【００８４】
本発明の具体的な要件の１つは、異相プロピレンコポリマー（ＨＰＰ２）のＩＳＯ１６１５２（２５℃）に準じて測定される低温キシレン可溶（ＸＣＳ）画分が、異相プロピレンコポリマー（ＨＰＰ２）全重量に対して１０重量％から３５重量％の間であることである。したがって、異相ポリプロピレン組成物（ＨＥＣＯ）を構成する異相プロピレンコポリマー（ＨＰＰ２）のＩＳＯ１６１５２（２５℃）に準じて測定される低温キシレン可溶（ＸＣＳ）画分は、異相ポリプロピレン組成物（ＨＥＣＯ）を構成する異相プロピレンコポリマー（ＨＰＰ２）の全重量に対して好ましくは１０重量％から３５重量％の間、好ましくは１４重量％から３０重量％の間、最も好ましくは１５重量％から２８重量％の間である。
【００８５】
加えて又はあるいは、異相ポリプロピレン組成物（ＨＥＣＯ）を構成する異相プロピレンコポリマー（ＨＰＰ２）は、ＩＳＯ１１３３に準じて測定されるメルトフローレートＭＦＲ２（２３０℃）が、５ｇ／１０分から２５ｇ／１０分の間、好ましくは５ｇ／１０分から２０ｇ／１０分の間である。例えば、異相ポリプロピレン組成物（ＨＥＣＯ）を構成する異相プロピレンコポリマー（ＨＰＰ２）のＳＯ１１３３に準じて測定されるメルトフローレートＭＦＲ２（２３０℃）は８ｇ／１０分から１５ｇ／１０分以下（又は未満）の間である。
【００８６】
好ましくは、異相プロピレンコポリマー（ＨＰＰ２）は、異相プロピレンコポリマー（ＨＰＰ１）よりも
（ａ）  低温キシレン可溶（ＸＣＳ）画分が高く、好ましくは少なくとも３重量％高く、より好ましくは少なくとも５重量％高く、
及び／又は
（ｂ）  メルトフローレートＭＦＲ２（２３０℃）が低く、好ましくは少なくとも５ｇ／１０分低く、より好ましくは少なくとも８ｇ／１０分低い。
【００８７】
加えて又はあるいは、異相ポリプロピレン組成物（ＨＥＣＯ）を構成する異相プロピレンコポリマー（ＨＰＰ２）は、ＩＳＯ５２７−２に準じて測定される破断時引張ひずみが少なくとも１５０％又は少なくとも１８０％である。例えば、異相ポリプロピレン組成物（ＨＥＣＯ）を構成する異相プロピレンコポリマー（ＨＰＰ２）は、ＩＳＯ５２７−２に準じて測定される破断時引張ひずみが、２００％から４００％の間、より好ましくは２００％から３００％の間である。
【００８８】
本発明の好ましい実施形態によれば、異相プロピレンコポリマー（ＨＰＰ２）の破断時引張ひずみは、異相プロピレンコポリマー（ＨＰＰ１）の破断時引張ひずみと、値にして１００％を超えて、より好ましくは値にして１３０％を超えて、いっそうより好ましくは値にして１５０％を超えて、さらにより好ましくは値にして１８０％を超えて相違し、当該相違は以下の式により算出される。
ＴＳａＢ［ＨＰＰ２］−ＴＳａＢ［ＨＰＰ１］
式中、
ＴＳａＢ［ＨＰＰ２］は、ＩＳＯ５２７−２に準じて測定される異相プロピレンコポリマー（ＨＰＰ２）の破断時引張ひずみ値であり、
ＴＳａＢ［ＨＰＰ１］は、ＩＳＯ５２７−２に準じて測定される異相プロピレンコポリマー（ＨＰＰ１）の破断時引張ひずみ値である。
【００８９】
本発明の好ましい実施形態によれば、異相ポリプロピレン組成物（ＨＥＣＯ）を構成する異相プロピレンコポリマー（ＨＰＰ２）は、コモノマー含有量が、異相プロピレンコポリマー（ＨＰＰ２）の全重量に対して５重量％から２０重量％の間、好ましくは５重量％から１８重量％の間、最も好ましくは８重量％から１５重量％以下(又は未満)の間であり、ＩＳＯ１６１５２（２５℃）に準じて測定される低温キシレン可溶（ＸＣＳ）画分が、異相ポリプロピレン組成物（ＨＥＣＯ）を構成する異相プロピレンコポリマー（ＨＰＰ２）の全重量に対して１０重量％から３５重量％の間であり、ＩＳＯ１１３３に準じて測定されるメルトフローレートＭＦＲ２（２３０℃）が、５ｇ／１０分から２５ｇ／１０分の間である。
【００９０】
本発明のさらに好ましい実施形態によれば、異相ポリプロピレン組成物（ＨＥＣＯ）を構成する異相プロピレンコポリマー（ＨＰＰ２）は、コモノマー含有量が、異相プロピレンコポリマー（ＨＰＰ２）の全重量に対して５重量％から２０重量％の間、好ましくは５重量％から１８重量％の間、最も好ましくは８重量％から１５重量％以下（又は未満）の間であり、ＩＳＯ１６１５２（２５℃）に準じて測定される低温キシレン可溶（ＸＣＳ）画分が、異相ポリプロピレン組成物（ＨＥＣＯ）を構成する異相プロピレンコポリマー（ＨＰＰ２）の全重量に対して１０重量％から３５重量％の間であり、ＩＳＯ１１３３に準じて測定されるメルトフローレートＭＦＲ２（２３０℃）が、５ｇ／１０分から２０ｇ／１０分の間である。
【００９１】
本発明のさらに好ましい実施形態によれば、異相ポリプロピレン組成物（ＨＥＣＯ）を構成する異相プロピレンコポリマー（ＨＰＰ２）は、コモノマー含有量が、異相プロピレンコポリマー（ＨＰＰ２）の全重量に対して５重量％から２０重量％の間、好ましくは５重量％から１８重量％の間、最も好ましくは８重量％から１５重量％以下（又は未満）の間であり、ＩＳＯ１６１５２（２５℃）に準じて測定される低温キシレン可溶（ＸＣＳ）画分が、異相ポリプロピレン組成物（ＨＥＣＯ）を構成する異相プロピレンコポリマー（ＨＰＰ２）の全重量に対して１０重量％から３５重量％の間であり、ＩＳＯ１１３３に準じて測定されるメルトフローレートＭＦＲ２（２３０℃）が、８ｇ／１０分から１５ｇ／１０分の間である。
【００９２】
本発明の他の好ましい実施形態によれば、異相ポリプロピレン組成物（ＨＥＣＯ）を構成する異相プロピレンコポリマー（ＨＰＰ２）は、コモノマー含有量が、異相プロピレンコポリマー（ＨＰＰ２）の全重量に対して５重量％から２０重量％の間、好ましくは５重量％から１８重量％の間、最も好ましくは８重量％から１５重量％以下（又は未満）の間であり、ＩＳＯ１６１５２（２５℃）に準じて測定される低温キシレン可溶（ＸＣＳ）画分が、異相ポリプロピレン組成物（ＨＥＣＯ）を構成する異相プロピレンコポリマー（ＨＰＰ２）の全重量に対して１４重量％から３０重量％の間であり、ＩＳＯ１１３３に準じて測定されるメルトフローレートＭＦＲ２（２３０℃）が、５ｇ／１０分から２５ｇ／１０分の間である。
【００９３】
本発明のさらに好ましい実施形態によれば、異相ポリプロピレン組成物（ＨＥＣＯ）を構成する異相プロピレンコポリマー（ＨＰＰ２）は、コモノマー含有量が、異相プロピレンコポリマー（ＨＰＰ２）の全重量に対して５重量％から２０重量％の間、好ましくは５重量％から１８重量％の間、最も好ましくは８重量％から１５重量％以下（又は未満）の間であり、ＩＳＯ１６１５２（２５℃）に準じて測定される低温キシレン可溶（ＸＣＳ）画分が、異相ポリプロピレン組成物（ＨＥＣＯ）を構成する異相プロピレンコポリマー（ＨＰＰ２）の全重量に対して１４重量％から３０重量％の間であり、ＩＳＯ１１３３に準じて測定されるメルトフローレートＭＦＲ２（２３０℃）が、５ｇ／１０分から２０ｇ／１０分の間である。
【００９４】
本発明の他の好ましい実施形態によれば、異相ポリプロピレン組成物（ＨＥＣＯ）を構成する異相プロピレンコポリマー（ＨＰＰ２）は、コモノマー含有量が、異相プロピレンコポリマー（ＨＰＰ２）の全重量に対して５重量％から２０重量％の間、好ましくは５重量％から１８重量％の間、最も好ましくは８重量％から１５重量％以下（又は未満）の間であり、ＩＳＯ１６１５２（２５℃）に準じて測定される低温キシレン可溶（ＸＣＳ）画分が、異相ポリプロピレン組成物（ＨＥＣＯ）を構成する異相プロピレンコポリマー（ＨＰＰ２）の全重量に対して１４重量％から３０重量％の間であり、ＩＳＯ１１３３に準じて測定されるメルトフローレートＭＦＲ２（２３０℃）が、８ｇ／１０分から１５ｇ／１０分の間である。
【００９５】
本発明の他の好ましい実施形態によれば、異相ポリプロピレン組成物（ＨＥＣＯ）を構成する異相プロピレンコポリマー（ＨＰＰ２）は、コモノマー含有量が、異相プロピレンコポリマー（ＨＰＰ２）の全重量に対して５重量％から２０重量％の間、好ましくは５重量％から１８重量％の間、最も好ましくは８重量％から１５重量％以下（又は未満）の間であり、ＩＳＯ１６１５２（２５℃）に準じて測定される低温キシレン可溶（ＸＣＳ）画分が、異相ポリプロピレン組成物（ＨＥＣＯ）を構成する異相プロピレンコポリマー（ＨＰＰ２）の全重量に対して１５重量％から２８重量％の間であり、ＩＳＯ１１３３に準じて測定されるメルトフローレートＭＦＲ２（２３０℃）が、５ｇ／１０分から２５ｇ／１０分の間である。
【００９６】
本発明のさらに好ましい実施形態によれば、異相ポリプロピレン組成物（ＨＥＣＯ）を構成する異相プロピレンコポリマー（ＨＰＰ２）は、コモノマー含有量が、異相プロピレンコポリマー（ＨＰＰ２）の全重量に対して５重量％から２０重量％の間、好ましくは５重量％から１８重量％の間、最も好ましくは８重量％から１５重量％以下（又は未満）の間であり、ＩＳＯ１６１５２（２５℃）に準じて測定される低温キシレン可溶（ＸＣＳ）画分が、異相ポリプロピレン組成物（ＨＥＣＯ）を構成する異相プロピレンコポリマー（ＨＰＰ２）の全重量に対して１５重量％から２８重量％の間であり、ＩＳＯ１１３３に準じて測定されるメルトフローレートＭＦＲ２（２３０℃）が、５ｇ／１０分から２０ｇ／１０分の間である。
【００９７】
本発明の他の好ましい実施形態によれば、異相ポリプロピレン組成物（ＨＥＣＯ）を構成する異相プロピレンコポリマー（ＨＰＰ２）は、コモノマー含有量が、異相プロピレンコポリマー（ＨＰＰ２）の全重量に対して５重量％から２０重量％の間、好ましくは５重量％から１８重量％の間、最も好ましくは８重量％から１５重量％以下（又は未満）の間であり、ＩＳＯ１６１５２（２５℃）に準じて測定される低温キシレン可溶（ＸＣＳ）画分が、異相ポリプロピレン組成物（ＨＥＣＯ）を構成する異相プロピレンコポリマー（ＨＰＰ２）の全重量に対して１５重量％から２８重量％の間であり、ＩＳＯ１１３３に準じて測定されるメルトフローレートＭＦＲ２（２３０℃）が、８ｇ／１０分から１５ｇ／１０分の間である。
【００９８】
異相プロピレンコポリマー（ＨＰＰ２）を構成するポリプロピレンマトリクス（ＰＭ２）、好ましくはポリプロピレンホモポリマーマトリクス（Ｈ−ＭＰＰ２）の低温キシレン可溶（ＸＣＳ）画分は、どちらかと言えば控え目である。したがって、ポリプロピレンマトリクス（ＰＭ２）、好ましくはポリプロピレンホモポリマーマトリクス（Ｈ−ＭＰＰ２）の低温キシレン可溶（ＸＣＳ）画分は、好ましくは５重量％又はそれ未満、より好ましくは４．５重量％又はそれ未満、いっそう好ましくは０．５重量％から５重量％の範囲内である。例えば、ポリプロピレンマトリクス（ＰＭ２）、好ましくはポリプロピレンホモポリマーマトリクス（Ｈ−ＭＰＰ２）の低温キシレン可溶（ＸＣＳ）画分は、０．５重量％から４重量％の範囲内、好ましくは１重量％から４重量％の範囲内、より好ましくは１重量％から３重量％の範囲内、最も好ましくは１重量％から２重量％の範囲内である。重量パーセントは、ポリプロピレンマトリクス（ＰＭ２）、好ましくはポリプロピレンホモポリマーマトリクス（Ｈ−ＭＰＰ２）の全重量に対する値である。
【００９９】
さらに、異相プロピレンコポリマー（ＨＰＰ２）を構成するポリプロピレンマトリクス（ＰＭ２）、好ましくはポリプロピレンホモポリマーマトリクス（Ｈ−ＭＰＰ２）は、メルトフローレートがどちらかと言えば控え目である。したがって、ポリプロピレンマトリクス（ＰＭ２）、好ましくはポリプロピレンホモポリマーマトリクス（Ｈ−ＭＰＰ２）は、ＩＳＯ１１３３に準じて測定されるメルトフローレートＭＦＲ２（２３０℃）が、５ｇ／１０分から８０ｇ／１０分の範囲内、好ましくは１０ｇ／１０分から６０ｇ／１０分の範囲内、最も好ましくは２０ｇ／１０分から５０ｇ／１０分の範囲内であることが好ましい。
【０１００】
好ましい実施形態によれば、ポリプロピレンマトリクス（ＰＭ２）のメルトフローレートＭＦＲ２（２３０℃）は、ポリプロピレンマトリクス（ＰＭ１）のメルトフローレートＭＦＲ２（２３０℃）と異なる。より好ましくは、ポリプロピレンマトリクス（ＰＭ１）のメルトフローレートＭＦＲ２（２３０℃）は、ポリプロピレンマトリクス（ＰＭ２）のメルトフローレートＭＦＲ２（２３０℃）よりも、好ましくは少なくとも５ｇ／１０分高い。
【０１０１】
異相ポリプロピレン組成物（ＨＥＣＯ）を構成する異相プロピレンコポリマー（ＨＰＰ２）のさらなる必須成分は、ポリプロピレンマトリクス（ＰＭ２）中、好ましくはポリプロピレンホモポリマーマトリクス（Ｈ−ＭＰＰ２）に分散した弾性プロピレンコポリマー（ＥＰ２）である。
【０１０２】
弾性プロピレンコポリマー（ＥＰ２）に用いられるコモノマーについては、異相プロピレンコポリマー（ＨＰＰ２）について述べた情報が参照される。よって、弾性プロピレンコポリマー（ＥＰ２）は、プロピレンと共重合可能なモノマー、例えばエチレン及び／又はＣ４〜Ｃ１２α−オレフィン、特にエチレン及び／又はＣ４〜Ｃ８α−オレフィン、例えば１−ブテン及び／又は１−ヘキセン等のコモノマーを有する。好ましくは、弾性プロピレンコポリマー（ＥＰ２）は、エチレン、１−ブテン及び１−ヘキセンからなる群からのプロピレンと共重合可能なモノマーを有し、特に当該モノマーからなる。より具体的には、弾性プロピレンコポリマー（ＥＰ２）は、（プロピレン以外に）エチレン及び／又は１−ブテン由来の単位を有する。よって、特に好ましい実施形態によれば、弾性プロピレンコポリマー（ＥＰ２）は、プロピレン及びエチレン由来の単位のみを有する。
【０１０３】
よって、ポリプロピレンマトリクス（ＰＭ２）中、好ましくはポリプロピレンホモポリマーマトリクス（Ｈ−ＭＰＰ２）中に分散した弾性プロピレンコポリマー（ＥＰ２）は、プロピレンモノマー単位と、エチレン及び／又はＣ４〜Ｃ１２α−オレフィンから選択されるコモノマー単位とを有することが好ましい。例えば、ポリプロピレンマトリクス（ＰＭ２）中、好ましくはポリプロピレンホモポリマーマトリクス（Ｈ−ＭＰＰ２）中に分散した弾性プロピレンコポリマー（ＥＰ２）は、プロピレンモノマー単位と、エチレンコモノマー単位とを有する。
【０１０４】
本発明の好ましい実施形態の１つによれば、異相ポリプロピレン組成物（ＨＥＣＯ）を構成する異相プロピレンコポリマー（ＨＰＰ２）は、弾性プロピレンコポリマー（ＥＰ２）を、ポリプロピレンマトリクス（ＰＭ２）及び弾性プロピレンコポリマー（ＥＰ２）を有する異相プロピレンコポリマー（ＨＰＰ２）の全量に対して１０重量％から３５重量％の間、より好ましくは１４重量％から３０重量％の間、最も好ましくは１５重量％から２８重量％の間有する。
【０１０５】
弾性プロピレンコポリマー（ＥＰ２）の特性は、主に、異相ポリプロピレン組成物（ＨＥＣＯ）を構成するポリプロピレンマトリクス（ＰＭ２）、好ましくはポリプロピレンホモポリマーマトリクス（Ｈ−ＭＰＰ２）の低温キシレン可溶（ＸＣＳ）画分に影響を及ぼす。よって、本発明において、異相ポリプロピレン組成物（ＨＥＣＯ）を構成する異相プロピレンコポリマー（ＨＰＰ２）の低温キシレン可溶画分は、異相ポリプロピレン組成物（ＨＥＣＯ）を構成する異相プロピレンコポリマー（ＨＰＰ２）の弾性プロピレンコポリマー（ＥＰ２）とみなされる。
【０１０６】
したがって、本発明の重要な要件の１つは、弾性プロピレンコポリマー（ＥＰ２）の重量平均分子量が幾分高いことである。重量平均分子量の高さは、固有粘度（ＩＶ）の高さに反映される。よって、異相ポリプロピレン組成物（ＨＥＣＯ）を構成する異相プロピレンコポリマー（ＨＰＰ２）の低温キシレン可溶（ＸＣＳ）画分は、ＩＳＯ１６２８−１（１３５℃、デカリン中）に準じて測定される固有粘度（ＩＶ）が、２ｄｌ／ｇ以上、より好ましくは２．４ｄｌ／ｇ以上、即ち２．５ｄｌ／ｇ、いっそうより好ましくは２．４ｄｌ／ｇから５ｄｌ／ｇ、即ち２．５ｄｌ／ｇから５ｄｌ／ｇの範囲内、例えば２．４ｄｌ／ｇから４ｄｌ／ｇ、即ち２．５ｄｌ／ｇから４ｄｌ／ｇの範囲内であることが好ましい。
【０１０７】
弾性プロピレンコポリマー（ＥＰ２）中のコモノマー含有量、好ましくはエチレン含有量は、比較的低い。したがって、好ましい実施形態では、異相プロピレンコポリマー（ＨＰＰ２）を構成する弾性プロピレンコポリマー（ＥＰ２）の低温キシレン可溶（ＸＣＳ）画分のコモノマー含有量、より好ましくはエチレン含有量は、４５重量％未満、より好ましくは４０重量％未満、さらにより好ましくは２５重量％から４５重量％、例えば３０重量％から４０重量％の範囲内である。
【０１０８】
本発明において定義する異相ポリプロピレン組成物（ＨＥＣＯ）を構成する異相プロピレンコポリマー（ＨＰＰ１）及び／又は異相プロピレンコポリマー（ＨＰＰ２）は、それぞれ、異相プロピレンコポリマー（ＨＰＰ１）及び／又は異相プロピレンコポリマー（ＨＰＰ２）のそれぞれの全重量に対して最大５重量％、例えば３．５重量％以下の添加剤、例えば核形成剤（ＮＡ）、酸捕捉剤（ＡＳ）及び酸化防止剤並びにスリップ剤、無機充填剤（Ｆ）及びＵＶ光安定化剤等を有しうる。
【０１０９】
したがって、本発明において定義する異相ポリプロピレン組成物（ＨＥＣＯ）もまた、異相ポリプロピレン組成物（ＨＥＣＯ）の全重量に対して最大５重量％、例えば３．５重量％以下の添加剤、例えば核形成剤（ＮＡ）、酸捕捉剤（ＳＡ）及び酸化防止剤並びにスリップ剤、無機充填剤（Ｆ）及びＵＶ光安定化剤等を有しうる。
【０１１０】
好ましくは、無機充填剤（Ｆ）は、雲母、硅灰石、カオリナイト、スメクタイト、モンモリロナイト及びタルクからなる群から選択される。最も好ましい無機充填剤（Ｆ）は、タルクである。
【０１１１】
好ましい酸捕捉剤（ＡＳ）は、ステアリン酸Ｃａである。
【０１１２】
本組成物中には、酸化防止剤（ＡＯ）、好ましくはフェノール系酸化防止剤及び／又はリン系酸化防止剤が含まれていてもよい。
【０１１３】
より好ましくは、フェノール系酸化防止剤は、以下からなる群から選択される：
ペンタエリスリチル−テトラキス（３−（３，５−ジ−ｔｅｒｔ−ブチル−４−ヒドロキシペンチル）プロピオネート（ＣＡＳ  ｎｏ．６６８３−１９−８；１１７８ｇ／ｍｏｌ）、
オクタデシル３−（３’，５’−ジ−ｔｅｒｔ−ブチル−４−ヒドロキシフェニル）プロピオネート（ＣＡＳ  ｎｏ．２０８２−７９−３；５３１ｇ／ｍｏｌ）、
ビス（３，３−ビス（３’−ｔｅｒｔ−ブチル−４’−ヒドロキシフェニル）酪酸）  グリコールエステル（ＣＡＳ  ｎｏ．３２５０９−６６−３；７９４ｇ／ｍｏｌ）、
３，３’−ビス（３，５−ジ−ｔｅｒｔ−ブチル−４−ヒドロキシフェニル）−Ｎ，Ｎ’−ヘキサメチレンジプロピオンアミド（ＣＡＳ  ｎｏ．２３１２８−７４−７；６３７ｇ／ｍｏｌ）、
３，９−ビス（１，１−ジメチル−２−（ｂｅｔａ−（３−ｔｅｒｔ−ブチル−４−ヒドロキシ−５−メチルフェニル）プロピオニルオキシ）エチル）−２，４，８，１０−テトラオキサスピロ［５．５］ウンデカン（ＣＡＳ  ｎｏ．９０４９８−９０−１；７４１ｇ／ｍｏｌ）、
１，６−ヘキサンジイル−ビス（３，５−ビス（１，１ジメチルエチル）−４−ヒドロキシベンゼン）プロパノエート）（ＣＡＳ  ｎｏ．３５０７４−７７−２；６３９ｇ／ｍｏｌ）、
トリエチレングリコール−ビス−（３−ｔｅｒｔ−ブチル−４−ヒドロキシ−５−メチルフェニル）  プロピオネート（ＣＡＳ  ｎｏ．３６４４３−６８−２；５８７  ｇ／ｍｏｌ）、
３−（３’，５’−ジ−ｔ−ブチル−４’−ヒドロキシフェニル）プロピオン酸のＣ１３〜Ｃ１５直鎖及び分岐アルキルエステル混合物（ＣＡＳ  ｎｏ．１７１０９０−９３−０；４８５ｇ／ｍｏｌ）及び
ベンゼンプロパン酸，３，５−ビス（１，１−ジメチル−エチル）−４−ヒドロキシ−，Ｃ７〜Ｃ９分岐及び直鎖アルキルエステル（ＣＡＳ  ｎｏ．１２５６４３−６１−０；３９９ｇ／ｍｏｌ）。
【０１１４】
最も好ましいフェノール系酸化防止剤は、ペンタエリスリチル−テトラキス（３−（３，５−ジ−ｔｅｒｔ−ブチル−４−ヒドロキシフェニル）  プロピオネート（ＣＡＳ  ｎｏ．６６８３−１９−８；１１７８ｇ／ｍｏｌ）である。
【０１１５】
好ましいリン系酸化防止剤は、以下からなる群から選択される：
トリス−（２，４−ジ−ｔｅｒｔ−ブチルフェニル）ホスファイト（ＣＡＳ  ｎｏ．３１５７０−０４−４；６４７ｇ／ｍｏｌ）、
テトラキス−（２，４−ジ−ｔｅｒｔ−ブチルフェニル）−４，４’−ビフェニレン−ジ−ホスホナイト（ＣＡＳ  ｎｏ．３８６１３−７７−３；９９１ｇ／ｍｏｌ）、
ビス−（２，４−ジ−ｔｅｒｔ−ブチルフェニル）−ペンタエリスリチル−ジ−ホスファイト（ＣＡＳ  ｎｏ．２６７４１−５３−７；６０４ｇ／ｍｏｌ）、
ジ−ステアリル−ペンタエリスリチル−ジ−ホスファイト（ＣＡＳ  ｎｏ．３８０６−３４−６；Ｍｗ７３３ｇ／ｍｏｌ）、
トリス−ノニルフェニル  ホスファイト（ＣＡＳ  ｎｏ．２６５２３−７８−４；６８９ｇ／ｍｏｌ）、
ビス（２，６−ジ−ｔｅｒｔ−ブチル−４−メチルフェニル）ペンタエリスリチル−ジ−ホスファイト（ＣＡＳ  ｎｏ．８０６９３−００−１；６３３ｇ／ｍｏｌ）、
２，２’−メチレンビス（４，６−ジ−ｔｅｒｔ−ブチルフェニル）  オクチル−ホスファイト（ＣＡＳ  ｎｏ．１２６０５０−５４−２；５８３ｇ／ｍｏｌ）、
１，１，３−トリス（２−メチル−４−ジトリデシルホスファイト−５−ｔｅｒｔ−ブチルフェニル）ブタン（ＣＡＳ  ｎｏ．６８９５８−９７−４；１８３１ｇ／ｍｏｌ）、
４，４’−ブチリデンビス（３−メチル−６−ｔｅｒｔ−ブチルフェニル−ジ−トリデシル）  ホスファイト（ＣＡＳ  ｎｏ．１３００３−１２−８；１２４０ｇ／ｍｏｌ）、
ビス−（２，４−ジクミルフェニル）ペンタエリスリトール  ジホスファイト（ＣＡＳ  ｎｏ．１５４８６２−４３−８；８５２ｇ／ｍｏｌ）、
ビス（２−メチル−４，６−ビス（１，１−ジメチルエチル）フェニル）亜リン酸  エチルエステル（ＣＡＳ  ｎｏ．１４５６５０−６０−８；５１４ｇ／ｍｏｌ）、
２，２’，２”−ニトリロトリエチル−トリス（３，３’，５，５’−テトラ−ｔｅｒｔ−ブチル−１，１’−ビフェニル−２，２’−ジイル）ホスファイト）（ＣＡＳ  ｎｏ．８０４１０−３３−９；１４６５ｇ／ｍｏｌ）、
２，４，６−トリス（ｔｅｒｔ−ブチル）フェニル−２−ブチル−２−エチル−１，３−プロパンジオールホスファイト（ＣＡＳ  ｎｏ．  １６１７１７−３２−４，  ４５０ｇ／ｍｏｌ）、
２，２’−エチリデン−ビス（４，６−ジ−ｔｅｒｔ−ブチルフェニル）フルオロホスホナイト（ＣＡＳ  ｎｏ．１１８３３７−０９−０；４８７ｇ／ｍｏｌ）、
６−（３−（３−ｔｅｒｔ−ブチル−４−ヒドロキシ−５−メチルフェニル）プロポキシ）−２，４，８，１０−テトラ−ｔｅｒｔ−ブチルジベンゾ［ｄ，ｆ］［１．３．２］ジオキサホスフェピン（ＣＡＳ  ｎｏ．２０３２５５−８１−６；６６０ｇ／ｍｏｌ）、
テトラキス−（２，４−ジ−ｔｅｒｔ−ブチル−５−メチルフェニル）−４，４’−ビフェニレン−ジ−ホスファイト（ＣＡＳ  ｎｏ．１４７１９２−６２−９；１０９２ｇ／ｍｏｌ）及び
１，３−ビス−（ジフェニルホスフィノ）−２，２−ジメチルプロパン（ＣＡＳ  ｎｏ．８０３２６−９８−３；４４０．５ｇ／ｍｏｌ）。
【０１１６】
最も好ましいリン系酸化防止剤は、トリス−（２，４−ジ−ｔｅｒｔ−ブチルフェニル）ホスファイト（ＣＡＳ  ｎｏ．３１５７０−０４−４；６４７ｇ／ｍｏｌ）である。
【０１１７】
本発明の好ましい実施形態の１つによれば、異相ポリプロピレン組成物（ＨＥＣＯ）及び／又は異相プロピレンコポリマー（ＨＰＰ１）及び／又は異相プロピレンコポリマー（ＨＰＰ２）は、最終製品の耐候性を高めるために、少なくとも１種のＵＶ光安定化剤、好ましくは少なくとも１種のヒンダードアミン光安定化剤を有する。このようなヒンダードアミン光安定化剤（ＨＡＬＳ）は、公知である。例えば、異相ポリプロピレン組成物（ＨＥＣＯ）は、少なくとも１種のＵＶ光安定化剤を、異相ポリプロピレン組成物（ＨＥＣＯ）の全重量に対して０．１重量％から０．５重量％の間、好ましくは０．１重量％から０．３重量％の間有する。
【０１１８】
好ましくは、このようなヒンダードアミン光安定化剤は、２，６−アルキル−ピペリジン誘導体、特に２，２，６，６−テトラメチル−ピペリジン誘導体である。
【０１１９】
したがって、ヒンダードアミン光安定化剤は、好ましくは以下からなる群から選択される：
ビス−（２，２，６，６−テトラメチル−４−ピペリジル）  セバシネート（ＣＡＳ  ｎｏ．５２８２９−０７−９；４８１ｇ／ｍｏｌ）、
ビス−（１，２，２，６，６−ペンタメチル−４−ピペリジル）  セバシネート（ＣＡＳ  ｎｏ．４１５５６−２６−７；５０９ｇ／ｍｏｌ）、
テトラキス（２，２，６，６−テトラメチル−４−ピペリジル）−１，２，３，４−ブタン  テトラカルボキシレート（ＣＡＳ  ｎｏ．６４０２２−６１−３；７９２ｇ／ｍｏｌ）、
テトラキス（１，２，２，６，６−ペンタメチル−４−ピペリジル）−１，２，３，４−ブタン  テトラカルボキシレート（ＣＡＳ  ｎｏ．９１７８８−８３−９；８４７ｇ／ｍｏｌ）、
１，２，３−トリス（１，２，２，６，６−ペンタメチル−４−ピペリジル）−４−トリデシルブタン−１，２，３，４−テトラカルボキシレート（ＣＡＳ  ｎｏ．８４６９６−７２−０；９００ｇ／ｍｏｌ）、
１，２，３−トリス（２，２，６，６−テトラメチル−４−ピペリジル）−４−トリデシルブタン−１，２，３，４−テトラカルボキシレート（ＣＡＳ  ｎｏ．８４６９６−７１−９；９００ｇ／ｍｏｌ）、
Ｎ，Ｎ’−ビスホルミル−Ｎ，Ｎ’−ビス−（２，２，６，６−テトラメチル−４−ピペリジニル）−ヘキサメチレンアミン（ＣＡＳ  ｎｏ．１２４１７２−５３−８；４５０ｇ／ｍｏｌ）、
ポリ（（６−（（１，１，３，３−テトラメチルブチル）アミノ）−１，３，５−トリアジン−２，４−ジイル）（２，２，６，６−テトラメチル−４−ピペリジル）イミノ）−１，６−ヘキサンジイル（（２，２，６，６−テトラメチル−４−ピペリジル）イミノ））（ＣＡＳ  ｎｏ．７１８７８−１９−８）、
１，３，５−トリアジン−２，４，６−トリアミン，Ｎ５Ｎ’”−１，２−エタンジイルビス［Ｎ−［３−［［４，６−ビス［ブチル（１，２，２，６，６−ペンタメチル−４−ピペリジニル）アミノ］−１，３，５−トリアジン−２−イル］アミノ］プロピル］−Ｎ’，Ｎ”−ジブチル−Ｎ’，Ｎ”−ビス（１，２，２，６，６−ペンタメチル−４−ピペリジニル）−（ＣＡＳ  ｎｏ．１０６９９０−４３−６；２２８６ｇ／ｍｏｌ）及び
ビス−（１−オクチルオキシ−２，２，６，６−テトラメチル−４−ピペリジニル）  セバシネート（ＣＡＳ  ｎｏ．１２９７５７−６７−１；７３７ｇ／ｍｏｌ）。
【０１２０】
好ましい実施形態の１つによれば、ヒンダードアミン光安定化剤は、Ｃｙａｓｏｒｂ３８０８（ｎ−ヘキサデシル−３，５−ジ−ｔ−ブチル−４−ヒドロキシベンソエート及び２，２，６，６−テトラメチル−４−ピペリジノールと高級脂肪酸のエステルの混合物（主にステアリン酸、サプライヤー：Ｃｙｔｅｃ））、Ｓａｂｏｓｔａｂ  ＵＶ９４［ポリ（（６−（（１，１，３，３−テトラメチルブチル）アミノ）−１，３，５−トリアジン−２，４−ジイル）（２，２，６，６−テトラメチル−４−ピペリジル）イミノ）−１，６−ヘキサンジイル（（２，２，６，６−テトラメチル−４−ピペリジル）イミノ）、ＣＡＳ−ｎｏ．７１８７８−１９−８、サプライヤー：ＢＡＳＦ）、Ｃｈｉｍａｓｓｏｒｂ９４４［ポリ（（６−（（１，１，３，３−テトラメチルブチル）アミノ）−１，３，５−トリアジン−２，４−ジイル）（２，２，６，６−テトラメチル−４−ピペリジル）イミノ）−１，６−ヘキサンジイル（（２，２，６，６−テトラメチル−４−ピペリジル）イミノ）、ＣＡＳ−ｎｏ．７１８７８−１９−８、サプライヤー：ＢＡＳＦ）、及びそれらの混合物であり、より好ましくは、ヒンダードアミン光安定化剤は、Ｓａｂｏｓｔａｂ  ＵＶ９４及び／又はＣｈｉｍａｓｓｏｒｂ９４４である。
【０１２１】
核形成剤（ＮＡ）を用いる場合、好ましくはα−核形成剤である。より好ましくは、本発明は、β−核形成剤を含まない。本発明によれば、核形成剤（ＮＡ）は、無機充填剤（Ｆ）とは異なる核形成剤と解される。したがって、核形成剤（ＮＡ）は、好ましくは、以下からなる群から選択される：
（ｉ）  モノカルボン酸及びポリカルボン酸の塩、例えばナトリウムベンゾエート又はアルミニウムｔｅｒｔ−ブチルベンゾエート、及び
（ｉｉ）  ジベンジリデンソルビトール（例えば、１，３：２，４ジベンジリデンソルビトール）及びメチルジベンジリデンソルビトール、エチルジベンジリデンソルビトール又はジメチルジベンジリデンソルビトール（例えば、１，３：２，４  ジ（メチルベンジリデン）ソルビトール）等のＣ１〜Ｃ８−アルキル−置換ジベンジリデンソルビトール誘導体、又は１，２，３，−トリデオキシ−４，６：５，７−ビス−Ｏ−［（４−プロピルフェニル）メチレン］−ノニトール等の置換ノニトール−誘導体、及び
（ｉｉｉ）  リン酸ジエステルの塩、例えば、ナトリウム２，２’−メチレンビス（４，６，−ジ−ｔｅｒｔ−ブチルフェニル）  ホスファート又はアルミニウム−ヒドロキシ−ビス［２，２’−メチレン−ビス（４，６−ジ−ｔ−ブチルフェニル）ホスファート］、及び
（ｉｖ）  ビニルシクロアルカンポリマー及びビニルアルカンポリマー（上記のもの）、及び
（ｖ）  これらの混合物。
【０１２２】
このような添加剤は、概して市販されており、例えば「Ｐｌａｓｔｉｃ  Ａｄｄｉｔｉｖｅｓ  Ｈａｎｄｂｏｏｋ」（第５版、２００１年、Ｈａｎｓ  Ｚｗｅｉｆｅｌ）に記載されている。
【０１２３】
最も好ましくは、α−核形成剤（ＮＡ）は、異相プロピレンコポリマー（ＨＰＰ１）及び／又は異相プロピレンコポリマー（ＨＰＰ２）の一部（即ち、異相ポリプロピレン組成物（ＨＥＣＯ）の一部）を構成する。したがって、異相プロピレンコポリマー（ＨＰＰ１）及び／又は異相プロピレンコポリマー（ＨＰＰ２）（即ち、異相ポリプロピレン組成物（ＨＥＣＯ））のα−核形成剤（ＮＡ）含有量は、好ましくは最大５．０重量％である。好ましい実施形態によれば、異相プロピレンコポリマー（ＨＰＰ１）及び／又は異相プロピレンコポリマー（ＨＰＰ２）（即ち、異相ポリプロピレン組成物（ＨＥＣＯ））は、α−核形成剤を３０００ｐｐｍ以下、より好ましくは１ｐｐｍから２０００ｐｐｍ含有しており、特に、当該α−核形成剤は、ジベンジリデンソルビトール（例えば、１，３：２，４ジベンジリデンソルビトール）、ジベンジリデンソルビトール誘導体、好ましくはジメチルジベンジリデンソルビトール（例えば、１，３：２，４  ジ（メチルベンジリデン）ソルビトール）、又は１，２，３，−トリデオキシ−４，６：５，７−ビス−Ｏ−［（４−プロピルフェニル）メチレン］−ノニトール等の置換ノニトール誘導体、ビニルシクロアルカンポリマー、ビニルアルカンポリマー及びこれらの混合物からなる群から選択される。
【０１２４】
好ましい実施形態によれば、異相プロピレンコポリマー（ＨＰＰ１）及び／又は異相プロピレンコポリマー（ＨＰＰ２）（即ち、異相ポリプロピレン組成物（ＨＥＣＯ））は、α−核形成剤として、ビニルシクロヘキサン（ＶＣＨ）等のビニルシクロアルカンポリマー及び／又はビニルアルカンポリマーを含有する。好ましくは、この実施形態では、異相プロピレンコポリマー（ＨＰＰ１）及び異相プロピレンコポリマー（ＨＰＰ２）は、ビニルシクロヘキサン（ＶＣＨ）等のビニルシクロアルカンポリマー及び／又はビニルアルカンポリマー、好ましくはビニルシクロヘキサン（ＶＣＨ）を含有する。好ましくは、ビニルシクロアルカンは、ビニルシクロヘキサン（ＶＣＨ）ポリマーであり、ＢＮＴテクノロジーにより異相プロピレンコポリマー（ＨＰＰ１）及び／又は異相プロピレンコポリマー（ＨＰＰ２）（即ち、異相ポリプロピレン組成物（ＨＥＣＯ））へと導入される。
【０１２５】
より好ましくは、この好ましい実施形態では、異相プロピレンコポリマー（ＨＰＰ１）中のビニルシクロヘキサン（ＶＣＨ）等のビニルシクロアルカンポリマー及び／又はビニルアルカンポリマー、より好ましくはビニルシクロヘキサン（ＶＣＨ）ポリマーの量は、５００ｐｐｍ以下、より好ましくは１ｐｐｍから２００ｐｐｍ、最も好ましくは５ｐｐｍから１００ｐｐｍであり、異相プロピレンコポリマー（ＨＰＰ２）中のビニルシクロヘキサン（ＶＣＨ）等のビニルシクロアルカンポリマー及び／又はビニルアルカンポリマー、より好ましくはビニルシクロヘキサン（ＶＣＨ）ポリマーの量は、５００ｐｐｍ以下、より好ましくは１ｐｐｍから２００ｐｐｍ、最も好ましくは５ｐｐｍから１００ｐｐｍである。したがって、異相ポリプロピレン組成物（ＨＥＣＯ）には、５００ｐｐｍ以下、より好ましくは１ｐｐｍから２００ｐｐｍ、最も好ましくは５ｐｐｍから１００ｐｐｍ含有されることが好ましい。
【０１２６】
ＢＮＴテクノロジーについては、国際出願ＷＯ９９／２４４７８、ＷＯ９９／２４４７９、特にＷＯ００／６８３１５が参照される。この技術によれば、触媒系、好ましくはチーグラーナッタプロ触媒の改質を、当該触媒系の存在下、特に特別なチーグラーナッタプロ触媒、外部ドナー及び助触媒を有する触媒系の存在下、ビニル化合物を重合させることにより行うことができる。ここで、当該ビニル化合物は以下の式により表される。
ＣＨ２＝ＣＨ−ＣＨＲ３Ｒ４
式中、Ｒ３及びＲ４は、一緒に５又は６員の飽和、不飽和又は芳香族性の環を形成するか、又は独立に１〜４個の炭素原子を有するアルキル基を表し、改質された触媒は、本発明に係る異相ポリプロピレン組成物、即ち異相プロピレンコポリマー（ＨＰＰ１）及び／又は異相プロピレンコポリマー（ＨＰＰ２）、最も好ましくは異相プロピレンコポリマー（ＨＰＰ１）及び異相プロピレンコポリマー（ＨＰＰ２）の製造に用いられる。重合したビニル化合物は、α−核形成剤として作用する。触媒の改質工程における固体触媒成分に対するビニル化合物の重量比は、好ましくは最大５（５：１）、好ましくは最大３（３：１）、最も好ましくは０．５（１：２）から２（２：１）である。最も好ましいビニル化合物は、ビニルシクロヘキサン（ＶＣＨ）である。
【０１２７】
好ましいスリップ剤は、例えば脂肪酸アミドである。好ましくは、当該脂肪酸の炭素数は、好ましくはＣ１０からＣ２５炭素原子の範囲内である。
【０１２８】
特に好適なのは、シス−１３−ドコセン酸アミド（ＣＡＳ  ｎｏ．１１２−８４−５；３３７．６ｇ／ｍｏｌ）及び／又はシス−９−オクタデセンアミド（ＣＡＳ  ｎｏ．３０１−０２−０；２８１．５ｇ／ｍｏｌ）である。
【０１２９】
本発明の他の側面によれば、異相ポリプロピレン組成物（ＨＥＣＯ）は、異相プロピレンコポリマー（ＨＰＰ１）を異相プロピレンコポリマー（ＨＰＰ２）及び任意の添加剤と押出機中で混合し、得られた押出機中の異相プロピレンコポリマー（ＨＰＰ１）、異相プロピレンコポリマー（ＨＰＰ２）及び任意の添加剤の混合物を押し出すことによって製造される。本発明における用語「混合」とは、少なくとも２種の異なる既存の材料、即ち異相プロピレンコポリマー（ＨＰＰ１）、異相プロピレンコポリマー（ＨＰＰ２）及び任意の添加剤から、混合物を得る動作を言う。
【０１３０】
本組成物の各成分を混合するには、即ち異相プロピレンコポリマー（ＨＰＰ１）を異相プロピレンコポリマー（ＨＰＰ２）及び任意の添加剤と混合するには、従来の配合装置又は混合装置、例えばバンバリーミキサー、２ローラーラバーミル、Ｂｕｓｓコニーダー又は２軸押出機を用いることができる。通常、押出機からはペレット状のポリマー材料が回収される。次いで、このペレットを好ましくはさらに加工、例えば射出成形して、本組成物の物品や製品を作成する。
【０１３１】
本異相ポリプロピレン組成物（ＨＥＣＯ）の製造に用いる成分は、全て既知である。したがって、それらの製造もまた周知である。例えば、本発明に係る異相プロピレンコポリマー（ＨＰＰ１）及び異相プロピレンコポリマー（ＨＰＰ２）は、好ましくはそれぞれ別個に公知の連続重合法、即ち多段法により製造される。ここで、これらのマトリクス（ポリプロピレンホモポリマーマトリクス（ＰＭ１）及びポリプロピレンホモポリマーマトリクス（ＰＭ２））は、それぞれ別個に少なくとも１つのスラリー反応器で製造され、続けて弾性コポリマー（弾性プロピレンコポリマー（ＥＰ１）及び弾性プロピレンコポリマー（ＥＰ２））が、それぞれ別個に少なくとも１つ、即ち１つ又は２つのガス相反応器で製造される。
【０１３２】
より正確には、異相プロピレンコポリマー（ＨＰＰ１）は、ポリプロピレンホモポリマーマトリクス（ＰＭ１）を少なくとも１つの反応器を有する少なくとも１つの反応器系で製造し、当該ポリプロピレンホモポリマーマトリクス（ＰＭ１）を少なくとも１つの反応器を有する次の反応器系へと移し、そこでポリプロピレンホモポリマーマトリクス（ＰＭ１）の存在下、弾性プロピレンコポリマー（ＥＰ１）を製造することにより得られる。
【０１３３】
加えて又はあるいは、異相プロピレンコポリマー（ＨＰＰ２）は、ポリプロピレンマトリクス（ＰＭ２）を少なくとも１つの反応器を有する少なくとも１つの反応器系で製造し、当該ポリプロピレンマトリクス（ＰＭ２）を少なくとも１つの反応器を有する次の反応器系へと移し、そこでポリプロピレンマトリクス（ＰＭ２）の存在下、弾性プロピレンコポリマー（ＥＰ２）を製造することにより得られる。
【０１３４】
よって、各重合系は、１つ又はそれ以上の従来の撹拌型スラリー反応器及び／又は１つ又はそれ以上のガス相反応器を有しうる。好ましくは、ループ及びガス相反応器からなる群から用いる反応器が選択され、特に、本方法では少なくとも１つのループ反応器と少なくとも１つのガス相反応器が用いられる。各方式の反応器を数個用いてもよく、例えば、１つのループ反応器と２つ又は３つのガス相反応器、あるいは２つのループ反応器と１つ又は２つのガス相反応器を直列に用いることも可能である。
【０１３５】
用語「連続重合法」は、異相プロピレンコポリマー（ＨＰＰ１）及び異相プロピレンコポリマー（ＨＰＰ２）が、直列に接続された少なくとも２つ、例えば３つ又は４つの重合反応器でそれぞれ製造されることを指す。したがって、本方法は、異相プロピレンコポリマー（ＨＰＰ１）及び異相プロピレンコポリマー（ＨＰＰ２）のそれぞれに対して、少なくとも第１反応器（Ｒ１）及び第２反応器（Ｒ２）、より好ましくは第１反応器（Ｒ１）、第２反応器（Ｒ２）、第３反応器（Ｒ３）及び第４反応器（Ｒ４）を有する。用語「重合反応器」は、主重合反応が起こることを指すものとする。よって、本プロセスが４つの重合反応器からなるとする場合、この定義は、プロセス全体に、例えばプレ重合反応器におけるプレ重合工程が含まれる可能性を除外するものではない。用語「からなる」は、主たる重合反応器について限定する表現にすぎない。
【０１３６】
好ましくは、異相プロピレンコポリマー（ＨＰＰ１）及び／又は異相プロピレンコポリマー（ＨＰＰ２）の製造方法は、チーグラーナッタプロ触媒、外部ドナー及び助触媒を有する下記の選択された触媒系によるプレ重合をも有する。
【０１３７】
好ましい実施形態によれば、プレ重合は、液体プロピレン中におけるバルクスラリー重合として行われる。即ち、液相は、主にプロピレンと、そこに溶解した少量の他の反応物及び任意の不活性成分とを有する。
【０１３８】
プレ重合反応は、一般に０℃から５０℃、好ましくは１０℃から４５℃、より好ましくは１５℃から４０℃の温度にて行われる。
【０１３９】
プレ重合反応器内の圧力は、重要ではないが、反応混合物を液相に維持するのに十分な高さでなければならない。よって、圧力は、２０ｂａｒから１００ｂａｒ、例えば３０ｂａｒから７０ｂａｒであってよい。
【０１４０】
触媒の各成分は、好ましくはすべてプレ重合工程に導入される。しかし、固体触媒成分（ｉ）と助触媒成分（ｉｉ）を別個に供給できる場合は、助触媒の一部のみをプレ重合段階に導入し、残りの部分を続く重合段階に導入することも可能である。この場合、プレ重合段階には、そこで十分な重合反応が起こる量の助触媒を導入する必要がある。
【０１４１】
プレ重合段階に、他の成分を添加することも可能である。よって、公知であるように、プレ重合段階に水素を添加して、プレポリマーの分子量を制御してもよい。また、帯電防止添加剤を用いて、粒子同士又は粒子が反応器の壁に付着するのを防止してもよい。
【０１４２】
プレ重合の条件及び反応パラメータの正確な制御は、当業者の技能の範疇である。
【０１４３】
スラリー反応器は、例えば連続式又は単純バッチ式の撹拌槽反応器又はループ反応器等、いかなる反応器であってもよく、バルク又はスラリーにて運転されて、ポリマーが粒子状に形成される。「バルク」は、少なくともモノマーを６０重量％有する反応媒中での重合を意味する。好ましい実施形態によれば、スラリー反応器は、バルクループ反応器を有する。
【０１４４】
「ガス相反応器」は、あらゆる機械混合式又は流動床式反応器を意味する。好ましくは、ガス相反応器は、ガス速度が少なくとも０．２ｍ／秒の機械的に撹拌される流動床式反応器を有する。
【０１４５】
本発明の異相プロピレンコポリマー（ＨＰＰ１）及び／又は異相プロピレンコポリマー（ＨＰＰ２）の製造方法についての特に好ましい実施形態は、１つのループ反応器と１つ又は２つのガス相反応器との組み合わせ、あるいは２つのループ反応器と１つ又は２つのガス相反応器との組み合わせのいずれかを有する方法により重合を行うことを有する。
【０１４６】
好ましい多段法は、Ｂｏｒｅａｌｉｓにより開発されたＢｏｒｓｔａｒ（登録商標）テクノロジーとして知られる方法などのスラリー−ガス相法である。これに関しては、ＥＰ０８８７３７９Ａ１、ＷＯ９２／１２１８２、ＷＯ２００４／０００８９９、ＷＯ２００４／１１１０９５、ＷＯ９９／２４４７８、ＷＯ９９／２４４７９及びＷＯ００／６８３１５が参照される。これらは、ここに本明細書の一部を構成するものとして援用される。
【０１４７】
好ましくは、本発明に係る異相プロピレンコポリマー（ＨＰＰ１）及び／又は異相プロピレンコポリマー（ＨＰＰ２）は、以下に詳述するような特別な外部ドナーを組み合わせた特別なチーグラーナッタプロ触媒を用いて、好ましくはＢｏｒｓｔａｒ（登録商標）−ＰＰ法により製造される。
【０１４８】
したがって、好ましい多段法の１つは、
−  例えば以下に詳述するような、特別なチーグラーナッタプロ触媒（ｉ）、外部ドナー（ｉｉｉ）及び助触媒（ｉｉ）を有する選択された触媒系の存在下、第１スラリー反応器及び同一の重合条件を用いる任意の第２スラリー反応器にて、ポリプロピレンマトリクスを製造する工程と、
−  スラリー反応器における生成物を、少なくとも１つの第１ガス相反応器、例えば１つのガス相反応器又は直列に接続された第１及び第２ガス相反応器に移す工程と、
−  前記少なくとも第１ガス相反応器において、前記ポリプロピレンマトリクスの存在下、且つ前記触媒系の存在下、弾性コポリマーを製造する工程と、
−  さらなる加工のためにポリマー生成物を回収する工程と、
を有しうる。
【０１４９】
上記の好ましいスラリー−ガス相法に関し、そのプロセス条件については以下のように概説することができる。
【０１５０】
温度は好ましくは４０℃から１１０℃、好ましくは５０℃から１００℃の間、特に６０℃から９０℃の間であり、圧力は２０ｂａｒから８０ｂａｒ、好ましくは３０ｂａｒから６０ｂａｒの範囲内であり、分子量を制御するために周知の方法にて任意で水素が加えられる。
【０１５１】
次いで、好ましくはループ反応器で行われたスラリー重合による反応生成物は、次のガス相反応器へと送られる。温度は、好ましくは５０℃から１３０℃、より好ましくは６０℃から１００℃の範囲内であり、圧力は、５ｂａｒから５０ｂａｒ、好ましくは８ｂａｒから３５ｂａｒの範囲内であり、ここでも分子量を制御するために周知の方法にて任意で水素が加えられる。
【０１５２】
平均滞留時間は、上記に特定した反応器のゾーンによって様々である。実施形態の１つによれば、スラリー反応器、例えばループ反応器での平均滞留時間は、０．５時間から５時間、例えば０．５時間から２時間の範囲内であり、一方、ガス相反応器での平均滞留時間は、一般に１時間から８時間となるであろう。
【０１５３】
必要に応じて、重合は、スラリー反応器、好ましくはループ反応器にて、及び／又はガス相反応器の凝縮モードとして、公知の方法により超臨界状態で行ってもよい。
【０１５４】
本発明によれば、異相ポリプロピレンは、上記のように、低級アルコールとフタル酸エステルのエステル交換反応生成物を含むチーグラーナッタプロ触媒を成分（ｉ）として有する触媒系の存在下、好ましくは多段重合法により得られる。
【０１５５】
本発明において用いられるプロ触媒は、
ａ）  ＭｇＣｌ２及びＣ１〜Ｃ２アルコールをスプレー結晶化又はエマルジョン固体化した付加物を、ＴｉＣｌ４と反応させ、
ｂ）  工程ａ）の生成物を、前記Ｃ１〜Ｃ２アルコールと式（Ｉ）のフタル酸ジアルキルのエステル交換が起こって内部ドナーが形成されるような条件下で、式（Ｉ）のフタル酸ジアルキルと反応させ、
【化１】
0006050508.tif 000002
（式中、Ｒ１’及びＲ２’は、独立に少なくともＣ５アルキルである。）
ｃ）  工程ｂ）の生成物を洗浄するか、又は
ｄ）  任意で工程ｃ）の生成物をさらなるＴｉＣｌ４と反応させる
ことにより製造される。
【０１５６】
プロ触媒は、例えば特許出願ＷＯ８７／０７６２０、ＷＯ９２／１９６５３、ＷＯ９２／１９６５８及びＥＰ０４９１５６６に規定されるようにして製造する。これらの文書の記載内容は、ここに本明細書の一部を構成するものとして援用される。
【０１５７】
まず、式ＭｇＣｌ２＊ｎＲＯＨ（式中、Ｒはメチル又はエチルであり、ｎは１〜６である。）で表されるＭｇＣｌ２とＣ１〜Ｃ２アルコールの付加物を形成する。アルコールとしては、好ましくはエタノールが用いられる。
【０１５８】
当該付加物（まず溶融し、次いでスプレー結晶化又はエマルジョン固化したもの）を、触媒担体して用いる。
【０１５９】
次の工程では、式ＭｇＣｌ２＊ｎＲＯＨ（式中、Ｒはメチル又はエチル、好ましくはエチルであり、ｎは１〜６である。）のスプレー結晶化又はエマルジョン固化した付加物を、ＴｉＣｌ４と接触させてチタン化担体を形成し、その後、
−  前記チタン化担体に、
（ｉ）  Ｒ１’及びＲ２’が、独立に少なくともＣ５アルキル、例えば少なくともＣ８アルキルである式（Ｉ）のフタル酸ジアルキル、
又は好ましくは
（ｉｉ）  Ｒ１’及びＲ２’が、同一の少なくともＣ５アルキル、例えば少なくともＣ８アルキルである式（Ｉ）のフタル酸ジアルキル、
又はより好ましくは
フタル酸プロピルヘキシル（ＰｒＨＰ）、フタル酸ジオクチル（ＤＯＰ）、フタル酸ジイソデシル（ＤＩＤＰ）及びフタル酸ジトリデシル（ＤＴＤＰ）から選択される式（Ｉ）のフタル酸ジアルキル、さらにより好ましくは、フタル酸ジオクチル（ＤＯＰ）、例えばフタル酸ジイソオクチル又はフタル酸ジエチルヘキシル、特にフタル酸ジエチルヘキシルである式（Ｉ）のフタル酸ジアルキル、
を加えて第１生成物を形成する工程と、
−  前記第１生成物を、好適なエステル交換反応条件、即ち１００℃を超える温度、好ましくは１００℃から１５０℃、より好ましくは１３０℃から１５０℃の間の温度に供して、前記メタノール又はエタノールを、式（Ｉ）の前記フタル酸ジアルキルのエステル基とエステル交換反応させて、内部ドナーである式（ＩＩ）のフタル酸ジアルキルを少なくとも８０モル％、より好ましくは９０モル％、最も好ましくは９５モル％形成する工程と、
【化２】
0006050508.tif 000003
（式中、Ｒ１及びＲ２は、メチル又はエチル、好ましくはエチルである。）
−  前記エステル交換生成物を、プロ触媒組成物（成分（ｉ））として回収する工程を行う。
【０１６０】
好ましい実施形態によれば、式ＭｇＣｌ２＊ｎＲＯＨ（式中、Ｒはメチル又はエチルであり、ｎは１から６である。）の付加物は、例えばＷＯ８７／０７６２０に記載されるように、これを溶融し、次いで溶融物を、好ましくは冷却された溶媒又は冷却されたガス中にガス注入することで、形態的に有利な形状に結晶化される。
【０１６１】
この結晶化した付加物は、好ましくは触媒担体として用いられ、ＷＯ９２／１９６５８及びＷＯ９２／１９６５３に記載されるように、本発明に有用なプロ触媒へと反応する。
【０１６２】
触媒残渣を抽出により除去すると、エステルのアルコール由来の基が変換された、チタン化された担体及び内部ドナーの付加物が得られる。
【０１６３】
チタンは、十分な量が担体上に残されていれば、プロ触媒の活性元素として作用する。
【０１６４】
そうでなければ、十分なチタン濃度及びそれによる活性を得るために、上記の処理の後にチタン化を繰返す。
【０１６５】
好ましくは、本発明に用いられるプロ触媒は、チタンを最大で２．５重量％、好ましくは最大で２．２重量％、より好ましくは最大で２．０重量％含む。また、そのドナー含有量は、好ましくは４重量％から１２重量％の間、より好ましくは６重量％から１０重量％の間である。
【０１６６】
より好ましくは、本発明に用いられるプロ触媒は、アルコールとしてエタノールを、また、式（Ｉ）のフタル酸ジアルキルとしてフタル酸ジオクチル（ＤＯＰ）を用いて、内部ドナー化合物としてフタル酸ジエチル（ＤＥＰ）を生成させることにより製造されている。
【０１６７】
さらにより好ましくは、本発明に用いられる触媒は、ＢｏｒｅａｌｉｓのＢＣ−１触媒（ＷＯ９９／２４４７９に開示されるように、ＷＯ９２／１９６５３に従って製造される；特に、ＷＯ９２／１９６５８に従い、式（Ｉ）のフタル酸ジアルキルとしてフタル酸ジオクチルを用いて製造される）、又はＧｒａｃｅより市販のＰｏｌｙｔｒａｃｋ８５０２触媒である。
【０１６８】
本発明に係る異相ポリプロピレンの製造に用いられる触媒系は、好ましくは、特別なチーグラーナッタプロ触媒に加えて、成分（ｉｉ）として有機金属助触媒を有する。
【０１６９】
したがって、助触媒を、トリエチルアルミニウム（ＴＥＡ）等のトリアルキルアルミニウム、ジアルキルアルミニウムクロリド及びアルキルアルミニウムセスキクロリドからなる群から選択することが好ましい。
【０１７０】
触媒系に用いる成分（ｉｉｉ）は、式（ＩＩＩａ）又は（ＩＩＩｂ）により表される外部ドナーである。式（ＩＩＩａ）は以下のように定義される。
Ｓｉ（ＯＣＨ３）２Ｒ２５    （ＩＩＩａ）
式中、Ｒ５は炭素原子数３〜１２の分岐アルキル基、好ましくは炭素原子数３〜６の分岐アルキル基、又は炭素原子数４〜１２のシクロアルキル、好ましくは炭素原子数５〜８のシクロアルキルを表す。
【０１７１】
Ｒ５は、イソプロピル、イソブチル、イソペンチル、ｔｅｒｔ．−ブチル、ｔｅｒｔ．−アミル、ネオペンチル、シクロペンチル、シクロヘキシル、メチルシクロペンチル及びシクロペンチルからなる群から選択されることが特に好ましい。
【０１７２】
式（ＩＩＩｂ）は、以下のように定義される。
Ｓｉ（ＯＣＨ２ＣＨ３）３（ＮＲｘＲｙ）    （ＩＩＩｂ）
式中、Ｒｘ及びＲｙは、互いに同一でも異なっていてもよく、炭素原子数１〜１２の炭化水素基を表す。
【０１７３】
Ｒｘ及びＲｙは、炭素原子数１〜１２の直鎖状脂肪族炭化水素基、炭素原子数１〜１２の分岐状脂肪族炭化水素基及び炭素原子数１〜１２の環状脂肪族炭化水素基からなる群から独立に選択される。Ｒｘ及びＲｙは、メチル、エチル、ｎ−プロピル、ｎ−ブチル、オクチル、デカニル、イソプロピル、イソブチル、イソペンチル、ｔｅｒｔ．−ブチル、ｔｅｒｔ．−アミル、ネオペンチル、シクロペンチル、シクロヘキシル、メチルシクロペンチル及びシクロヘプチルからなる群から独立に選択されることが特に好ましい。
【０１７４】
より好ましくは、Ｒｘ及びＲｙは同一であり、さらにより好ましくは、Ｒｘ及びＲｙはどちらもエチル基である。
【０１７５】
より好ましくは、外部ドナーは、ジエチルアミノトリエトシキシラン［Ｓｉ（ＯＣＨ２ＣＨ３）３（Ｎ（ＣＨ２ＣＨ３）２）］、ジシクロペンチルジメトキシシラン［Ｓｉ（ＯＣＨ３）２（シクロペンチル）２］、ジイソプロピルジメトキシシラン［Ｓｉ（ＯＣＨ３）２（ＣＨ（ＣＨ３）２）２］及びこれらの混合物からなる群から選択される。最も好ましくは、外部ドナーは、ジシクロペンチルジメトキシシラン［Ｓｉ（ＯＣＨ３）２（シクロペンチル）２］である。
【０１７６】
上記のように、必要に応じて、最も好ましくは、チーグラーナッタプロ触媒は、特別なチーグラーナッタプロ触媒（成分（ｉ））、外部ドナー（成分（ｉｉｉ））及び任意の助触媒（成分（ｉｉ））を有する触媒系の存在下、ビニル化合物を重合することにより改質される。ここで、当該ビニル化合物は、以下の式により表される：
ＣＨ２＝ＣＨ−ＣＨＲ３Ｒ４
式中、Ｒ３及びＲ４は、一緒に５又は６員の飽和、不飽和又は芳香族性の環を形成するか、又は独立に１〜４個の炭素原子を有するアルキル基を表す。触媒の改質工程における固体触媒成分に対するビニル化合物の重量比は、好ましくは最大５（５：１）、好ましくは最大３（３：１）、最も好ましくは０．５（１：２）から２（２：１）である。最も好ましいビニル化合物は、ビニルシクロヘキサン（ＶＣＨ）である。
【０１７７】
このようにして改質された触媒を異相プロピレンコポリマー（ＨＰＰ１）及び／又は異相プロピレンコポリマー（ＨＰＰ２）の製造に用いて、当該ポリマーのα核形成を行う（ＢＮＴテクノロジー）。
【０１７８】
触媒の改質については、国際出願ＷＯ９９／２４４７８及びＷＯ９９／２４４７９、そして特にＷＯ００／６８３１５が参照され、これらは、触媒の改質に係る反応条件及び重合反応について、ここに本明細書の一部を構成するものとして援用される。
【０１７９】
本組成物の各成分を混合するには、従来の配合装置又は混合装置、例えばバンバリーミキサー、２ローラーラバーミル、Ｂｕｓｓコニーダー又は２軸押出し機を用いることができる。最も好ましくは、ペレット状のポリマー素材が押出機から回収される。次いで、このペレットをさらに加工、例えば射出成形して、本組成物の物品又は製品を作成する。
【０１８０】
本発明の異相ポリプロピレン組成物（ＨＥＣＯ）は、好ましくは物品の製造に用いられる。したがって、本発明は、さらなる側面では、本異相ポリプロピレン組成物（ＨＥＣＯ）を有する物品に関する。好ましくは、本発明の異相ポリプロピレン組成物（ＨＥＣＯ）は、物品、例えば射出成形品又はブロー成形品等の成形品の製造に用いられる。さらに、本発明は、移動体用途、好ましくは乗物の部品、いっそう好ましくは車の部品、最も好ましくは車の内装部品としての成形品、好ましくは射出成形品又はブロー成形品、より好ましくは射出成形品の製造のための、本異相ポリプロピレン組成物（ＨＥＣＯ）の使用を対象としている。
【０１８１】
以下、本発明を実施例によりさらに説明する。
【実施例】
【０１８２】
Ａ．測定方法
ＭＦＲ２（２３０℃）は、ＩＳＯ１１３３（２３０℃、２．１６ｋｇ荷重）に準じて測定する。
【０１８３】
ＦＴＩＲスペクトル法によるコモノマー含有量の定量
コモノマー含有量を、定量１３Ｃ核磁気共鳴（ＮＭＲ）スペクトル法を用いて周知の方法により較正した基本的な帰属を行った後、定量フーリエ変換赤外線分光法（ＦＴＩＲ）により求める。薄いフィルムを１００μｍ〜５００μｍ厚にプレスし、透過法によりスペクトルを記録する。
具体的には、ポリプロピレン−コエチレンコポリマーのエチレン含有量を、７２０ｃｍ−１〜７２２ｃｍ−１及び７３０ｃｍ−１〜７３３ｃｍ−１に表れる定量バンドのベースライン補正ピーク面積を用いて求める。具体的には、ポリプロピレンコポリマーのブテン又はヘキセン含有量を、１３７７ｃｍ−１〜１３７９ｃｍ−１に表れる定量バンドのベースライン補正ピーク面積を用いて求める。定量結果は、フィルム厚を参照して求められる。
【０１８４】
低温キシレン可溶分（ＸＣＳ、重量％）：低温キシレン可溶分（ＸＣＳ）の含有量は、ＩＳＯ１６１５２；第１版；２００５年０７月０１日に準じて２５℃で求める。
【０１８５】
固有粘度は、ＤＩＮ  ＩＳＯ１６２８／１、１９９９年１０月（デカリン中、１３５℃）に準じて測定する。
【０１８６】
溶融温度Ｔｍ、結晶化温度Ｔｃは、５ｍｇ〜１０ｍｇの試料を用い、Ｍｅｔｔｌｅｒ  ＴＡ８２０示差走査熱量計（ＤＳＣ）により測定する。結晶化及び溶融曲線は、どちらも３０℃から２２５℃の間を１０℃／分で冷却及び加熱走査することにより得た。溶融及び結晶化温度は、吸熱及び発熱ピークとして得られた。
溶融及び結晶化エンタルピー（Ｈｍ及びＨｃ）もまた、ＩＳＯ１１３５７−３に準じたＤＳＣ法により測定した。
【０１８７】
引張強度；破断時引張ひずみは、ＥＮ  ＩＳＯ１８７３−２（ドッグボーン型、４ｍｍ厚）に記載されるような射出成形試料を用い、ＩＳＯ５２７−２（クロスヘッド速度＝５０ｍｍ／分、２３℃）に準じて測定する。
【０１８８】
曲げ弾性率は、ＩＳＯ２９４−１：１９９６に準じて作製した８０ｘ１０ｘ４ｍｍの射出成形試料について、ＩＳＯ１７８に準じた３点曲げにより求める。
【０１８９】
ノッチ付きＩｚｏｄ衝撃強度は、ＥＮ  ＩＳＯ１８７３−２（８０ｘ１０ｘ４ｍｍ）に記載されるような射出成形試料を用い、ＩＳＯ１８０／１Ａに準じて２３℃にて求める。
【０１９０】
ＨＤＴは、ＩＳＯ７５−２に準じて０．４５ＭＰａにて求める。
【０１９１】
Ｂ．実施例
全てのポリマーを、プレ重合反応器、１つのスラリーループ反応器及び２つのガス相反応器を備えたＢｏｒｓｔａｒのパイロットプラントにて製造した。異相プロピレンコポリマー（ＨＰＰ１）及び異相プロピレンコポリマー（ＨＰＰ２）の重合プロセスには、触媒として、１．９重量％のＴｉ−チーグラーナッタ触媒に加えて、表１に記載する量のＥＰ５９１２２４（Ｂｏｒｅａｌｉｓ  ＡＧ）に記載されるトリエチルアルミニウム（ＴＥＡＬ）を助触媒として、またジシクロペンチルジメトキシシラン（Ｄドナー）をドナーとして用いた。重合に先立ち、ＥＰ１０２８９８４及びＥＰ１１８３３０７に記載されるように、触媒をビニルシクロヘキサン（ＶＣＨ）でプレ重合した。この製造における触媒に対するＶＣＨの重量比は、１：１とした。
【０１９２】
ポリプロピレンホモポリマーマトリクス（Ｈ−ＭＰＰ１）及び弾性プロピレンコポリマー（ＥＰ１）を有する異相プロピレンコポリマー（ＨＰＰ１）、また、ポリプロピレンホモポリマーマトリクス（Ｈ−ＭＰＰ２）及び弾性プロピレンコポリマー（ＥＰ２）を有する異相プロピレンコポリマー（ＨＰＰ２）の製造を、以下の表１に記載する。得られたＨＰＰ１及びＨＰＰ２中のポリＶＣＨの最終含有量は、２００ｐｐｍ以下であった。
【０１９３】
【表１】
0006050508.tif 000004
【０１９４】
表２に、異相プロピレンコポリマー（ＨＰＰ１）及び異相プロピレンコポリマー（ＨＰＰ２）の組成を要約する。これらは混合されて本発明の異相ポリプロピレン組成物（ＨＥＣＯ）となる。
【０１９５】
【表２】
0006050508.tif 000005
【０１９６】
添加物は、従来の市販品である。
ステアリン酸カルシウムは、Ｆａｃｉ  ＳｐＡの市販品「ＣａＳｔ  ＤＷ  Ｖｅｇ」である。
Ｉｒｇａｎｏｘ  １０１０は、Ｃｉｂａ  Ｓｐｅｃｉａｌｔｙ  Ｃｈｅｍｉｃａｌｓより市販の酸化防止剤である。
Ｉｒｇａｆｏｓ  １６８は、Ｃｉｂａ  Ｓｐｅｃｉａｌｔｙ  Ｃｈｅｍｉｃａｌｓより市販の酸化防止剤である。
ＧＭＳ９５は、Ｄａｎｉｓｃｏの市販品「Ｄｉｍｏｄａｎ  ＨＰ−ＰＥＬ」である。
タルクは、ＩＭＩ  Ｆａｂｉより市販のタルク「Ｔａｌｃ  ＨＭ２」である。
【０１９７】
表３に、異相プロピレンコポリマー（ＨＰＰ１）配合物と異相プロピレンコポリマー（ＨＰＰ２）配合物の配合表を要約する。
【０１９８】
【表３】
0006050508.tif 000006
【０１９９】
Ｃｙａｓｏｒｂ  ３８０８は、Ｃｙｔｅｃより市販のＵＶ安定化剤である。
本発明の異相ポリプロピレン組成物（ＨＥＣＯ）の特性プロファイルを、ＨＰＰ１配合物及びＨＰＰ２配合物と比較して表４ａ及び表４ｂに要約する。
【０２００】
【表４】
0006050508.tif 000007
【０２０１】
【表５】
0006050508.tif 000008
【０２０２】
ＨＰＰ１配合物と比較して、本発明の異相ポリプロピレン組成物（ＨＥＣＯ）は、破断時引張ひずみ（又は破断時伸び）が明らかに優れている。また、ノッチ付き衝撃強度もさらに向上している。